(57)【要約】【課題】本発明は、高稠密化した有機分子膜の製造方法を構築することを課題とする。【解決手段】本発明は、下記一般式（１）で表される両親媒性分子を水相表面上に導入する展開工程と、両親媒性分子が存在する水相表面の面積を狭める圧縮工程とを含み、圧縮工程では、両親媒性分子一本の占有断面積が１０ｓｑÅ以下となるように両親媒性分子を圧縮することを特徴とする分子膜の製造方法に関する。2014218444.tif 000032（一般式（１）中、Ｘは、炭素数が１〜１０のアルキレン基を表し、１つの炭素原子、又は隣接しない２以上の炭素原子が酸素又は硫黄の原子に置換されていてもよい。また、Ｙは極性基を表すか、又は極性基を有する原子団を表す。ｐ１は１〜２０の整数を表し、ｐ２及びｐ３はそれぞれ０〜８の整数を表し、ｐ４は０又は１の整数を表す。ｑは０〜３０の整数を表し、ｎは１〜１０の整数を表し、ｓは１〜３０の整数を表す。）【選択図】図１
2014218444.tif 000002
【特許請求の範囲】
【請求項１】
下記一般式（１）で表される両親媒性分子を水相表面上に導入する展開工程と、前記両親媒性分子が存在する水相表面の面積を狭める圧縮工程とを含み、前記圧縮工程では、前記両親媒性分子一本の占有断面積が１０ｓｑÅ以下となるように前記両親媒性分子を圧縮することを特徴とする分子膜の製造方法。
【化１】
2014218444.tif 000031
（一般式（１）中、Ｘは、炭素数が１〜１０のアルキレン基を表し、１つの炭素原子、又は隣接しない２以上の炭素原子が酸素又は硫黄の原子に置換されていてもよい。また、Ｙは極性基を表すか、又は極性基を有する原子団を表す。ｐ１は１〜２０の整数を表し、ｐ２及びｐ３はそれぞれ０〜８の整数を表し、ｐ４は０又は１の整数を表す。ｑは０〜３０の整数を表し、ｎは１〜１０の整数を表し、ｓは１〜３０の整数を表す。但し、一般式（１）中の−[（ＣＦ2）p1（ＣＦ（ＣＦ3））p2（Ｃ（ＣＦ3）2）p3（Ｏ）p4｝−を構成するｐ１個の（ＣＦ2）、ｐ２個の（ＣＦ（ＣＦ3））及びｐ３個の（Ｃ（ＣＦ3）2）の結合の順番は限定されない。なお、ｑが２以上の場合、複数の−[（ＣＦ2）p1（ＣＦ（ＣＦ3））p2（Ｃ（ＣＦ3）2）p3（Ｏ）p4｝−は、それぞれ互いに同一であっても異なっていてもよい。また、ｓが２以上の場合、複数のｎ及びｑは、それぞれ互いに同一であっても異なっていてもよい。）
【請求項２】
前記圧縮工程では、前記両親媒性分子一本の占有断面積が５ｓｑÅ以下となるように前記両親媒性分子を圧縮することを特徴とする請求項１に記載の分子膜の製造方法。
【請求項３】
前記圧縮工程では、前記両親媒性分子一本の占有断面積が１ｓｑÅ以下となるように前記両親媒性分子を圧縮することを特徴とする請求項１に記載の分子膜の製造方法。
【請求項４】
前記圧縮工程では、前記分子膜の表面圧が５ｍＮ／ｍ以上となるように前記両親媒性分子を圧縮することを特徴とする請求項１〜３のいずれか１項に記載の分子膜の製造方法。
【請求項５】
前記圧縮工程では、前記分子膜の膜密度が３．５ｇ／ｃｍ2以上となるように前記両親媒性分子を圧縮することを特徴とする請求項１〜４のいずれか１項に記載の分子膜の製造方法。
【請求項６】
前記圧縮工程では、前記両親媒性分子一本の占有断面積がファンデルワールス半径から算出される占有断面積の１／３以下であることを特徴とする請求項１〜５のいずれか１項に記載の分子膜の製造方法。
【請求項７】
前記一般式（１）において、ｐ２及びｐ３はそれぞれ０の整数であることを特徴とする請求項１〜６のいずれか１項に記載の分子膜の製造方法。
【請求項８】
前記一般式（１）において、Ｙが極性基を有する原子団を表す場合、Ｙは置換されていてもよい環状基を有することを特徴とする請求項１〜７のいずれか１項に記載の分子膜の製造方法。
【請求項９】
前記一般式（１）において、Ｙが極性基を表す場合、Ｙは水酸基であることを特徴とする請求項１〜７のいずれか１項に記載の分子膜の製造方法。
【請求項１０】
前記展開工程では、前記一般式（１）においてＹが極性基を有する原子団である両親媒性分子（ａ）と、前記一般式（１）においてＹが極性基である両親媒性分子（ｂ）を水相表面上に導入することを特徴とする請求項１〜９のいずれか１項に記載の分子膜の製造方法。
【請求項１１】
前記両親媒性分子（ａ）において、Ｙが極性基を有する環状構造含有原子団であることを特徴とする請求項１０に記載の分子膜の製造方法。
【請求項１２】
前記両親媒性分子（ａ）と前記両親媒性分子（ｂ）のモル比は１：６〜４００：１であることを特徴とする請求項１０又は１１に記載の分子膜の製造方法。
【請求項１３】
前記両親媒性分子の分子量が２００〜５０００であることを特徴とする請求項１〜１２のいずれか１項に記載の分子膜の製造方法。
【請求項１４】
前記分子膜は単層膜であることを特徴とする請求項１〜１３のいずれか１項に記載の分子膜の製造方法。
【請求項１５】
前記圧縮工程における圧縮速度は、１〜２０％／ｍｉｎであることを特徴とする請求項１〜１４のいずれか１項に記載の分子膜の製造方法。
【請求項１６】
前記圧縮工程では、前記両親媒性分子を１〜２０％／ｍｉｎの圧縮速度で圧縮する工程を断続的に設けることを特徴とする請求項１〜１５のいずれか１項に記載の分子膜の製造方法。
【請求項１７】
前記圧縮工程では、前記両親媒性分子を１〜２０％／ｍｉｎの圧縮速度で圧縮する工程を５回以上繰り返し行うことを特徴とする請求項１〜１６のいずれか１項に記載の分子膜の製造方法。
【請求項１８】
前記展開工程では、前記両親媒性分子の濃度が０．１〜１０ｍｇ／ｍＬとなるように、導入されることを特徴とする請求項１〜１７のいずれか１項に記載の分子膜の製造方法。
【請求項１９】
前記圧縮工程において、前記両親媒性分子を展開する水相の温度の変動は、±０．１℃であることを特徴とする請求項１〜１８のいずれか１項に記載の分子膜の製造方法。
【請求項２０】
前記分子膜を基板に接触させる採取工程をさらに含むことを特徴とする請求項１〜１９のいずれか１項に記載の分子膜の製造方法。
【請求項２１】
前記採取工程は、前記基板を０．５〜５ｍｍ／ｍｉｎの速度で移動させつつ、前記分子膜を基板に接触させる工程であることを特徴とする請求項２０に記載の分子膜の製造方法。
【請求項２２】
前記基板は金基板であることを特徴とする請求項２０又は２１に記載の分子膜の製造方法。
【請求項２３】
前記基板は樹脂基板であることを特徴とする請求項２０又は２１に記載の分子膜の製造方法。
【請求項２４】
前記採取工程の前に、前記基板をＵＶ−オゾン処理する工程をさらに含むことを特徴とする請求項２０〜２３のいずれか１項に記載の分子膜の製造方法。
【請求項２５】
前記圧縮工程を経た両親媒性分子間を固定する工程をさらに含むことを特徴とする請求項１〜２４のいずれか１項に記載の分子膜の製造方法。
【請求項２６】
請求項１〜２５のいずれか１項に記載の分子膜を積層する工程を含む累積膜の製造方法。
【発明の詳細な説明】
【技術分野】
【０００１】
本発明は、分子膜の製造方法に関する。具体的には、本発明は、両親媒性分子からなる分子膜であって、超高稠密化した分子膜の製造方法に関する。
【背景技術】
【０００２】
有機化合物からなる薄膜として、ラングミュア−ブロジェット膜（以下、「ＬＢ膜」という。）が知られている。ＬＢ膜は、疎水性基と親水性基を持つ両親媒性分子からなる分子膜であり、両親媒性分子が水表面へ展開され、その展開液が凝縮されて高度にパッキングされることにより形成される凝集膜である。
【０００３】
ＬＢ膜のように、炭素を主要な元素として構成する分子膜（有機材料）は、共有結合という結合種や、他の様々な結合様式によってその骨格が形成されている。さらに、分子膜を構成する有機化合物は、炭素鎖同士の多様な分子間相互作用(群からなる多様な静電力と分散力(ファンデルワールス力)による凝集力と、炭素鎖を構成する結合電子からなる電子雲の反発によりバランス化された平衡間距離を保っている。このため、分子膜は、炭素鎖や分子構造による排除体積効果に依存した熱力学的安定異方性構造によって形成される極めて多種多様な有機構造体から形成されている。しかし、有機材料における典型的な分子間距離又は炭素鎖間距離は、３〜４Åとされており、この距離には例外が見当たらない(例えば、非特許文献１及び２)。
【０００４】
一方、無機系材料も同様の原理で集合構造を形成するが、金属は金属結合（特徴的な自由電子の静電力、クーロン力）によって、強く、高密度な凝集構造をとる。金属酸化物など多くの無機化合物も、イオン金属結合などの強固な化学結合をもとに強固な凝集構造をとっている。また、周期律表からも明らかなように、一般的な有機化合物は、ほぼ第３周期までのいわゆる軽元素を主に構成され、金属などの無機化合物は逆に第３周期以降の重元素により構成されるものが多い。このため、有機化合物は、軽元素により疎に凝集しており、逆に無機化合物は重元素により密に凝集していると大まかに区別することができる。従って、無機化合物は元素の集合状態がより緻密であるため、気体の透過率は極めて小さく、高密度である。また、無機化合物は単位体積当たりの電子密度も高いため、高屈折率を有する。
【０００５】
炭素系の化合物であるにも関わらず、無機化合物と同様な物性をもった素材として、炭素の共有結合だけで構成されたダイヤモンドがある。ダイヤモンドは極めて高硬度であり、高密度(３．５１３ｇ／ｃｍ3)、高屈折率(２．４２)を有する。このような物性値は、一般的な有機化合物からはかけ離れているが、それはダイヤモンドが、水素を全く含まず炭素のみで構成され、すべての元素が共有結合で結び合わさっているために、元素同士が極めて接近し、金属のような高密度や高屈折率をとり得るためである。従って、凝集構造の点からは、ダイヤモンドは有機化合物の一般的な特徴である弱い物理的結合力であるファンデルワールス力が寄与する凝集の要素を全く持ち合わせていない。それと同時に、炭素化合物であることは、低緻密、低密度、低屈折率の直接的原因でないことがわかる。
【０００６】
しかし、ダイヤモンドのように特殊な有機化合物が高密度や高屈折率を有する一方で、一般的な有機化合物においては、元素同士が一定距離以上接近することはなく、低緻密、低密度、低屈折率を有している。このように、有機化合物の分子間距離又は炭素鎖間距離を隔てているものの一つに、ファンデルワールス半径の概念の存在がある。これは、電子雲による電子反発とファンデルワールス引力の平衡値が３Å程度だという現在の化学の常識から導かれる。
【０００７】
炭化水素系有機化合物の分子間距離又は炭素鎖間距離に、３Å程度の間隙が空く要因としては、（１）分子鎖の熱揺らぎ、（２）分子鎖の剛直性および（３）分子鎖同士のｖａｎ  ｄｅｒ  Ｗａａｌｓ引力が挙げられ、その時間積分がこの一定の体積を維持／必要としているものと推定される。すなわち、（１）分子鎖の熱揺らぎとして、分子はフェムト秒より長い時間スケールで振動また回転運動をしており、熱力学第二法則に従い、ある乱雑さをもって集まっている。また、（２）分子鎖の剛直性として、分子内の或る異なる二点間においては、通常、原子同士がその強固な共有結合によって結びあってできており、人の力で容易に切断したり折り曲げたりはできない。従って、その乱雑化した状態を、ぬれタオルを絞るようには小さく纏めることは容易ではない。さらに、（３）分子鎖同士のｖａｎ  ｄｅｒ  Ｗａａｌｓ引力として、互いに隣接分子または官能基との分子間相互作用で異なるニ点が固定されるのは電子雲のゆらぎすなわち電子波束運動の時間スケールであるアト秒オーダーであり（非特許文献３）、全ての分子の配向状態が、刹那刹那、その状態で固定されるのであるから、本来一本の棒状分子が実体であっても、それがあたかももっと大きな円柱の体積が実体であるように我々は認識または錯覚するものと考えられる。そしてこの空間の生成はアト秒オーダー〜フェムト秒オーダーなので、圧縮などの実時間の行為ではそれを縮めることはできない。これは、分子のかたちや大きさに依存するものではなく、アト秒オーダー〜フェムト秒オーダーで分子の集合体の空間が形成され、多くの有機化合物ではこれらの因子が統計的には類似であるために、有機化合物はほぼ同じ間隙をもつのではないかという仮説も考え得る。
【０００８】
このような仮説を検証するためには、ａｂ−ｉｎｉｔｉｏ計算をファンデルワールス力の寄与を入れて計算することが考えられるが、ファンデルワールス力の寄与を正確に計算で反映させるには、巨大な基底関数を用いる必要があり、その判断に必要な分子モデルの大きさの計算には、現在のコンピューターでもまだまだ不可能に近い時間を要し、現実的な方法ではないとされていた（非特許文献４）。
【先行技術文献】
【非特許文献】
【０００９】
【非特許文献１】Mitsuhiro FUKUDA, Yoshinori TAMAI and Satoru KUWAJIMA、J. Comput. Chem. Jpn., Vol. 3, No. 1, pp. 13.20 (2004)
【非特許文献２】藤森厚裕、表面４７巻１０号、１〜２４頁２００９年
【非特許文献３】Waseda Univ. News&Press release 2011/08/29
【非特許文献４】都築 誠二、本田 一匡、日本結晶学会誌４６巻２号、１６５〜１７１頁２００４年
【発明の概要】
【発明が解決しようとする課題】
【００１０】
以上のように、一般的な炭素系有機化合物において、ファンデルワールス半径の概念を超えて、分子間距離を近づけた実例は見出されておらず、当然ながら、密度や屈折率の点からも無機化合物と同程度かそれを超える程の値を示す実例は見出されていない。
【００１１】
また、ファンデルワールス半径の概念によって、炭素系有機化合物の分子間距離は一定距離を超えて接近し得ないという化学の固定通念が存在しており、計算化学によっても、現状では分子を高稠密化する方法論を見出すことは困難である。すなわち、従来の技術や固定通念からは、超高稠密化した分子膜（有機材料）を形成することは不可能であると考えられていた。
【００１２】
上述したように、高稠密化した分子膜（有機材料）を得ることは不可能であると考えられてきたが、高稠密化した分子膜（有機材料）が得られた場合、その化学理論的進歩に加えて、産業界にも革新的な進歩がもたらされる。具体的には、炭素系有機化合物が、金属のように互いに隣接分子又は隣接炭素鎖の電子雲が影響を与えるほどに近づいた場合、分子膜の緻密性は極端に上がり、分子膜だけで気体や物質の透過、遮蔽を極めて高精度に制御することが可能となる。また、緻密であるということは、同時に緻密な穴をも開けられることを意味する。さらに、密度という点でも、ダイヤモンドを超える密度を有する分子膜を形成することが可能になる。このように、高稠密化した分子膜が得られた場合、分子膜の工学的機能は格段に進化することが考えられる。
【００１３】
また、高稠密化した分子膜が得られた場合、電子的に活性な元素同士が互いの電子雲に影響を及ぼすほどに近づくことを可能とし、その電子的な相互作用の可能性を示唆できる。すなわち、現在の有機化合物半導体は、ほぼすべてがπ電子の寄与を必要としているが、活性元素のσ電子が、ｐ−軌道やｄ−軌道を介して電子の授受を行うような新しい半導体の存在、すなわち電子的機能の革命的な進化を示唆し得る。より現実的には、単位体積当たりの電子密度が飛躍的に増大し、誘電体、すなわち自由電子をもたない高電子密度誘電体を形成することも可能となり、屈折率を飛躍的に高めることも可能となる。このように、超高稠密化した分子膜が得られた場合、光学素子業界も跳躍的進歩をとげることとなり、ディスプレー等にも多大な影響を与え得る可能性がある。
【００１４】
そこで、本発明者らは、従来の理論常識を打破し、技術的革新をもたらすために、超高稠密化した有機分子膜を得ることを目的として検討を進めた。すなわち、本発明は、ファンデルワールス半径の概念を超えて、分子間距離を近づけた超高稠密化有機分子膜を提供することを課題とする。
【課題を解決するための手段】
【００１５】
上記の課題を解決するために鋭意検討を行った結果、本発明者らは、水素元素をフッ素元素に置き換えた両親媒性の有機化合物であって、特定の構造と炭素鎖長を有する両親媒性の有機化合物を水相表面上に展開し、圧縮することにより、単層の分子膜を形成し得ることを見出した。さらに、本発明者らは、上記方法で得られた分子膜を基板上に採取し、物性評価を行うことによって、超高稠密化構造が形成されていることを見出し、本発明を完成するに至った。
具体的に、本発明は、以下の構成を有する。
【００１６】
［１］下記一般式（１）で表される両親媒性分子を水相表面上に導入する展開工程と、前記両親媒性分子が存在する水相表面の面積を狭める圧縮工程とを含み、前記圧縮工程では、前記両親媒性分子一本の占有断面積が１０ｓｑÅ以下となるように前記両親媒性分子を圧縮することを特徴とする分子膜の製造方法。
【化１】
2014218444.tif 000003
（一般式（１）中、Ｘは、炭素数が１〜１０のアルキレン基を表し、１つの炭素原子、又は隣接しない２以上の炭素原子が酸素又は硫黄の原子に置換されていてもよい。また、Ｙは極性基を表すか、又は極性基を有する原子団を表す。ｐ１は１〜２０の整数を表し、ｐ２及びｐ３はそれぞれ０〜８の整数を表し、ｐ４は０又は１の整数を表す。ｑは０〜３０の整数を表し、ｎは１〜１０の整数を表し、ｓは１〜３０の整数を表す。但し、一般式（１）中の−[（ＣＦ2）p1（ＣＦ（ＣＦ3））p2（Ｃ（ＣＦ3）2）p3（Ｏ）p4｝−を構成するｐ１個の（ＣＦ2）、ｐ２個の（ＣＦ（ＣＦ3））及びｐ３個の（Ｃ（ＣＦ3）2）の結合の順番は限定されない。なお、ｑが２以上の場合、複数の−[（ＣＦ2）p1（ＣＦ（ＣＦ3））p2（Ｃ（ＣＦ3）2）p3（Ｏ）p4｝−は、それぞれ互いに同一であっても異なっていてもよい。また、ｓが２以上の場合、複数のｎ及びｑは、それぞれ互いに同一であっても異なっていてもよい。）
［２］前記圧縮工程では、前記両親媒性分子一本の占有断面積が５ｓｑÅ以下となるように前記両親媒性分子を圧縮することを特徴とする請求項１に記載の分子膜の製造方法。
［３］前記圧縮工程では、前記両親媒性分子一本の占有断面積が１ｓｑÅ以下となるように前記両親媒性分子を圧縮することを特徴とする［１］に記載の分子膜の製造方法。
［４］前記圧縮工程では、前記分子膜の表面圧が５ｍＮ／ｍ以上となるように前記両親媒性分子を圧縮することを特徴とする［１］〜［３］のいずれかに記載の分子膜の製造方法。
［５］前記圧縮工程では、前記分子膜の膜密度が３．５ｇ／ｃｍ2以上となるように前記両親媒性分子を圧縮することを特徴とする［１］〜［４］のいずれかに記載の分子膜の製造方法。
［６］前記圧縮工程では、前記両親媒性分子一本の占有断面積がファンデルワールス半径から算出される占有断面積の１／３以下であることを特徴とする［１］〜［５］のいずれかに記載の分子膜の製造方法。
［７］前記一般式（１）において、ｐ２及びｐ３はそれぞれ０の整数であることを特徴とする［１］〜［６］のいずれかに記載の分子膜の製造方法。
［８］前記一般式（１）において、Ｙが極性基を有する原子団を表す場合、Ｙは置換されていてもよい環状基を有することを特徴とする［１］〜［７］のいずれかに記載の分子膜の製造方法。
［９］前記一般式（１）において、Ｙが極性基を表す場合、Ｙは水酸基であることを特徴とする［１］〜［７］のいずれかに記載の分子膜の製造方法。
［１０］前記展開工程では、前記一般式（１）においてＹが極性基を有する原子団である両親媒性分子（ａ）と、前記一般式（１）においてＹが極性基である両親媒性分子（ｂ）を水相表面上に導入することを特徴とする［１］〜［９］のいずれかに記載の分子膜の製造方法。
［１１］前記両親媒性分子（ａ）において、Ｙが極性基を有する環状構造含有原子団であることを特徴とする［１０］に記載の分子膜の製造方法。
［１２］前記両親媒性分子（ａ）と前記両親媒性分子（ｂ）のモル比は１：６〜４００：１であることを特徴とする［１０］又は［１１］に記載の分子膜の製造方法。
［１３］前記両親媒性分子の分子量が２００〜５０００であることを特徴とする［１］〜［１２］のいずれかに記載の分子膜の製造方法。
［１４］前記分子膜は単層膜であることを特徴とする［１］〜［１３］のいずれかに記載の分子膜の製造方法。
［１５］前記圧縮工程における圧縮速度は、１〜２０％／ｍｉｎであることを特徴とする［１］〜［１４］のいずれかに記載の分子膜の製造方法。
［１６］前記圧縮工程では、前記両親媒性分子を１〜２０％／ｍｉｎの圧縮速度で圧縮する工程を断続的に設けることを特徴とする［１］〜［１５］のいずれかに記載の分子膜の製造方法。
［１７］前記圧縮工程では、前記両親媒性分子を１〜２０％／ｍｉｎの圧縮速度で圧縮する工程を５回以上繰り返し行うことを特徴とする［１］〜［１６］のいずれかに記載の分子膜の製造方法。
［１８］前記展開工程では、前記両親媒性分子の濃度が０．１〜１０ｍｇ／ｍＬとなるように、導入されることを特徴とする［１］〜［１７］のいずれかに記載の分子膜の製造方法。
［１９］前記圧縮工程において、前記両親媒性分子を展開する水相の温度の変動は、±０．１℃であることを特徴とする［１］〜［１８］のいずれかに記載の分子膜の製造方法。
［２０］前記分子膜を基板に接触させる採取工程をさらに含むことを特徴とする［１］〜［１９］のいずれかに記載の分子膜の製造方法。
［２１］前記採取工程は、前記基板を０．５〜５ｍｍ／ｍｉｎの速度で移動させつつ、前記分子膜を基板に接触させる工程であることを特徴とする［２０］に記載の分子膜の製造方法。
［２２］前記基板は金基板であることを特徴とする［２０］又は［２１］に記載の分子膜の製造方法。
［２３］前記基板は樹脂基板であることを特徴とする［２０］又は［２１］に記載の分子膜の製造方法。
［２４］前記採取工程の前に、前記基板をＵＶ−オゾン処理する工程をさらに含むことを特徴とする［２０］〜［２３］のいずれか１項に記載の分子膜の製造方法。
［２５］前記圧縮工程を経た両親媒性分子間を固定する工程をさらに含むことを特徴とする［１］〜［２４］のいずれかに記載の分子膜の製造方法。
［２６］［１］〜［２５］のいずれかに記載の分子膜を積層する工程を含む累積膜の製造方法。
【発明の効果】
【００１７】
本発明の製造方法によれば、ファンデルワールス半径の概念を超えて、分子間距離を近づけた超高稠密化状態の分子膜を得ることができる。
また、本発明によれば、炭素系有機化合物の分子間距離を極限まで近づけることにより、従来の技術常識や理論常識の延長線上にない工学的物性、光学的物性及び電子的物性を発揮し得る新規材料を提供することができる。
【図面の簡単な説明】
【００１８】
【図１】図１は、分子膜が形成される工程を模式的に示した図である。
【図２】図２は、分子膜の崩壊現象を模式的に表した図である。
【図３】図３は、垂直浸漬法により、分子膜を採取する工程を模式的に示した図である。
【図４】図４は、水平付着法により、分子膜を採取する工程を模式的に示した図である。
【図５】図５は、圧縮工程におけるπ−Ａ曲線を表すグラフである。
【図６】図６は、圧縮工程におけるπ−Ａ曲線を表すグラフである。
【図７】図７は、圧縮工程におけるπ−Ａ曲線を表すグラフであって、実施例と比較例を比較したものである。
【図８】図８は、環状基を有さない両親媒性分子を含む場合のπ−Ａ曲線と占有断面積断面積を表したグラフである。
【図９】図９は、他の実施例の圧縮工程におけるπ−Ａ曲線を表すグラフである。
【図１０】図１０は、ＦＴ−ＩＲ  ＲＡＳ法を説明した概略図である。
【図１１】図１１は、Ｃ−ＣＦ3伸縮振動のピーク波数を示すグラフである。
【図１２】図１２は、分子膜の超高分解能非接触三次元表面形状を表す図である。
【図１３】図１３は、分子鎖モデルをＷＩＮＭＯＳＴＡＲで計算を行った解析の結果である。
【図１４】図１４は、分子鎖モデルの回転障壁エネルギーを比較した図である。
【図１５】図１５は、Ｘ線反射率の入射角依存性プロファイルを説明する図である。
【図１６】図１６は、表面プラズモン共鳴（ＳＰＲ）方による測定方法の概略を説明する図である。
【図１７】図１７は、圧縮率と分子鎖の表面圧を関係を示すグラフである。
【図１８】図１８は、繰り返し圧縮した回数と表面圧を関係を示すグラフである。
【発明を実施するための形態】
【００１９】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値及び上限値として含む範囲を意味する。
【００２０】
（両親媒性分子）
本発明は、両親媒性分子から形成される分子膜であって、超高稠密化した分子膜に関する。ここで、両親媒性分子とは、一つの分子内に親水性基と疎水性基を併せ持つ分子のことをいう。中でも、より強い親水性の基とより強い疎水性の基を併せ持つ分子はより良好な両親媒性の機能を発現し、水面に展開した際に親水性基を水面に向け、疎水性基を空気界面側に向けて安定に配向するラングミュアー膜（単分子膜）を形成する。パーフルオロ基の場合は強い疎水性、撥水性を有し、空気界面側に向かう傾向が強いために、親水性基はその親水性がさほど強くないベンゼン環やその縮合環であるトリフェニレン環であってもラングミュアー膜（単分子膜）を形成する。すなわち、本発明で用いる両親媒性分子の性質は、ラングミュアー膜の安定な形成能であって、分子内の親疎水性基の相対的な強さに依存する。
【００２１】
本発明で用いる両親媒性分子は、水面上で分子膜を形成することが可能でありかつ固体基板に累積可能なものの中から選択される。具体的には、本発明の分子膜の製造方法において用いることができる両親媒性分子は、下記一般式（１）で表される。この両親媒性分子を含む分子膜においては、両親媒性分子鎖同士の距離（分子間距離）は極限まで近づくことができ、ファンデルワールス半径の概念を超えて、分子間距離が近づいた超高稠密化状態となる。
【００２２】
【化２】
2014218444.tif 000004
【００２３】
一般式（１）中、Ｘは、炭素数が１〜１０のアルキレン基を表し、１つの炭素原子、又は隣接しない２以上の炭素原子が酸素又は硫黄の原子に置換されていてもよい。また、Ｙは極性基を表すか、又は極性基を有する原子団を表す。ｐ１は１〜２０の整数を表し、ｐ２及びｐ３はそれぞれ０〜８の整数を表し、ｐ４は０又は１の整数を表す。ｑは０〜３０の整数を表し、ｎは１〜１０の整数を表し、ｓは１〜３０の整数を表す。但し、一般式（１）中の−[（ＣＦ2）p1（ＣＦ（ＣＦ3））p2（Ｃ（ＣＦ3）2）p3（Ｏ）p4｝−を構成するｐ１個の（ＣＦ2）、ｐ２個の（ＣＦ（ＣＦ3））及びｐ３個の（Ｃ（ＣＦ3）2）の結合の順番は限定されない。なお、ｑが２以上の場合、複数の−[（ＣＦ2）p1（ＣＦ（ＣＦ3））p2（Ｃ（ＣＦ3）2）p3（Ｏ）p4｝−は、それぞれ互いに同一であっても異なっていてもよい。また、ｓが２以上の場合、複数のｎ及びｑは、それぞれ互いに同一であっても異なっていてもよい。
【００２４】
一般式（１）中、Ｘは、炭素数が１〜１０のアルキレン基を表す。Ｘで表されるアルキレン基は置換基を有するものであってもよいが、置換基を有さないアルキレン基であることが好ましい。また、アルキレン基の炭素数は、１〜１０であればよく、１〜６であることが好ましく、１〜４であることがより好ましく、１又は２であることがさらに好ましい。
【００２５】
一般式（１）中、Ｙは、極性基を表すか、又は極性基を有する原子団を表す。本発明において、Ｙの極性基部分は、基板に吸着する吸着基として作用する。極性基部分は、金やガラス等から形成された基板や炭素から形成された保護膜、ＳｉＯ2及びＺｒＯ2等の酸化物膜、窒化物膜、ホウ化物膜および樹脂膜等に対して吸着する。
【００２６】
一般式（１）中においてＹが極性基である場合、Ｙは、例えば、水酸基（−ＯＨ）、アミノ基（−ＮＨ2）、メルカプト基（−ＳＨ）、カルボキシル基（−ＣＯＯＨ）、アルコキシカルボニル基（−ＣＯＯＲ；但しＲはアルキル基）、カルバモイル（−ＣＯＮＨ2）、ウレイド基（−ＮＨＣＯＮＨ2）、スルホンアミド基（−ＳＯ2ＮＨ2）、リン酸基（−ＯＰ（＝Ｏ）（ＯＨ）2）、スルホ酸基（−ＳＯ3Ｈ）、スルフィノ基（−Ｓ（＝Ｏ）ＯＨ）であること好ましい。これらの中でも、水酸基であることが特に好ましい。
【００２７】
また、一般式（１）中においてＹが極性基を有する原子団である場合は、Ｙが有する極性基は、末端に位置する１価基であっても、末端以外に位置する２価以上の基であってもよい。Ｙが有する極性基が末端に位置する１価の極性基である場合の例としては、上述した極性基と同様のものを挙げることができる。また、Ｙが有する極性基が末端以外に位置する２価以上の基である場合の例としては、カルボニル基（−ＣＯ−）、カルボニルオキシ基（−ＣＯＯ−）、アミノ基（−ＮＨ−又は−ＮＲ−；但しＲはアルキル基）、ジスルフィド基（−Ｓ−Ｓ−）、スルフィニル基（−Ｓ（＝Ｏ）−）、アミノカルボニル基（−ＮＨＣＯ−）、ウレイレン基（−ＮＨＣＯＮＨ−）、イミノ基（Ｃ＝ＮＨ又はＣ＝ＮＲ（Ｒ：は置換基））、イミド基（−Ｃ（＝Ｏ）ＮＨＣ（＝Ｏ−））、スルホンイミド基（−Ｓ（＝Ｏ）2ＮＨＳ（＝Ｏ）2−）及びアミノスルホニル基（−ＮＨＳＯ2−）を上げることができる。なお、Ｙが２価の基である場合、１価の基として挙げた基から水素原子を１つ取り除いた基を上げることができ、Ｙが３価の基である場合、アミノ基（−ＮＲ−；但しＲはアルキル基）を挙げることができる。
【００２８】
Ｙが極性基を有する原子団である場合、Ｙは置換されていてもよい環状基を有することが好ましい。環状基の例には、芳香族環の残基（芳香族性環状基）及び非芳香族環の残基（例えば、１２−アザクラウン−４及び１５,１８,２１,２４−アザクラウン等のアザクラウン環、並びにシクロヘキサン環等の非芳香族性環状基）の双方が含まれる。また、金属に配位している配位子の残基であってもよく、中心金属に配位することによってはじめて環状構造を形成する元々は鎖状の基であってもよい。即ち、本明細書では、「環状基」は、元々は鎖状等の非環状基であっても、分子が複数集合して、環状構造型の集合体または超分子または錯体を形成するのであれば、環状基の意味に含まれるものとする。
環状基を構成する原子については特に制限はないが、少なくとも炭素原子を環構成原子として含むのが好ましい。環状基は、炭素原子のみを環構成原子とする環状基から選択されてもよいし、並びに炭素原子とともに、窒素原子、酸素原子、及び硫黄原子等のヘテロ原子を環構成原子とする環状基から選択されてもよい。基板吸着性の観点では、ヘテロ原子を環構成原子とする環状基から選択されるのが好ましく、特に、トリアジン環の残基等、窒素原子を含む環状基から選択されるのが好ましい。また、環状基は、複数のヘテロ環の残基を、環状に連結してなる多環式環状基（例えば、フタロシアニン、ポリフィリン、及びコロール等）であってもよい。なお、これらの環状基については、中心金属に配位した状態であってもよい。Ｙが有する環状基としては、例えば、特開２０１２−１８４３３９号公報の段落［００３２］〜［００３９］の記載を参照することができる。
【００２９】
Ｙが有する置換されていてもよい環状基には、水酸基等の極性基を含む種々の置換基が含まれていてもよい。環状基の環構成原子に、直接水酸基等の極性基が結合していてもよいし、また連結基を介して極性基が結合していてもよい。連結基の例には、炭素原子数１〜２０のアルキレン基、炭素数２〜２０のアルケニレン基、炭素数２〜２０のアルキニレン基等が含まれる（但し、連結鎖中の１つの炭素原子、又は隣接していない２以上の炭素原子が、酸素、窒素、硫黄等の原子に置換されていてもよく、水素原子がフッ素原子に置換されていてもよい）。Ｙが有する置換されていてもよい環状基に置換可能な置換基の例としては、例えば、特開２０１２−１８４３３９号公報の段落［００４０］及び［００４１］に記載のものなどを挙げることができる。
【００３０】
なお、一般式（１）が表す化合物が両親媒性分子であるということは、パーフルオロ基が疎水性、撥水性であるので、Ｙは自動的に極性基を含む基を表すが、その性質は、Ｙとパーフルオロ基の親疎水性の相対的な差異の大きさに依存する。パーフルオロ基は非常に疎水的なので、ｓが３以上であれば、Ｙはベンゼン環又はその縮合環を有していてもその分子は両親媒性の振る舞いをする。
【００３１】
上記一般式（１）において、ｐ１は１〜２０の整数を表す。ｐ１は、１〜１５の整数であることが好ましく、１〜１２の整数であることがより好ましく、１〜６の整数であることがさらに好ましく、１〜３の整数であることが特に好ましい。
また、上記一般式（１）において、ｐ２及びｐ３はそれぞれ０〜８の整数を表す。ｐ２及びｐ３はそれぞれ０〜５の整数であることが好ましく、０〜３の整数であることがより好ましく、０〜１の整数であることがさらに好ましく、０の整数であることが特に好ましい。
上記一般式（１）において、ｐ４は、０又は１の整数を表す。ｐ４は１の整数であることが好ましい。
上記一般式（１）において、ｑは０〜３０の整数を表す。ｑは、０〜２０の整数であることが好ましく、０〜１０の整数であることがより好ましく、０〜６の整数であることがさらに好ましい。
上記一般式（１）において、ｎは１〜１０の整数を表す。ｎは、１〜８の整数であることが好ましく、１〜６の整数であることがより好ましい。
また、上記一般式（１）において、ｓは１〜３０の整数を表す。ｓは、１又は２の整数であることが好ましく、１の整数であることがより好ましい。
【００３２】
本発明で用いる両親媒性分子としては、上述したように一般式（１）で表される両親媒性分子のいずれか１種類のみを用いてもよい。なお、一般式（１）で表される両親媒性分子であって、Ｙが極性基である両親媒性分子のみを用いて分子膜を形成する場合は、後述する滴下速度等を調節することにより、均質な分子膜を形成することができる。
【００３３】
また、本発明では、一般式（１）においてＹが極性基を有する原子団である両親媒性分子（ａ）と、一般式（１）においてＹが極性基である両親媒性分子（ｂ）を併用してもよい。すなわち、Ｙが極性基を有する原子団である両親媒性分子（ａ）と、Ｙが極性基である両親媒性分子（ｂ）を水相表面上に導入して、分子膜を形成させてもよい。
本発明では、両親媒性分子（ｂ）のみを用いる場合、界面活性が大きくなり、一部がミセル化し、水相に分散する懸念があるが、両親媒性分子（ａ）を少量加えることで両親媒性分子（ｂ）のミセル化を効果的に抑制できる。それは両親媒性分子（ａ）が水に不溶性であり、パーフルオロ基を有する分子鎖同士の相互作用による膜としての配向のほうがミセル形成より安定になるのではないかと考えられる。
中でも、両親媒性分子（ａ）において、Ｙは極性基を有する環状構造含有原子団であることが好ましく、環状基を有する両親媒性分子（ａ）と環状基を有さない両親媒性分子（ｂ）を併用することが好ましい。このように、環状基を有する両親媒性分子（ａ）を少量でも加えることで、環状基を有する両親媒性分子（ａ）が圧縮により、ギヤのように互いの凹凸を埋め合って膜自体が少し固くなることも単分子膜の安定性に寄与すると考えられる。このように、両親媒性分子（ａ）と両親媒性分子（ｂ）を併用することにより、両親媒性分子により形成される分子膜をより高稠密構造とすることができる。
【００３４】
本発明の分子膜に含まれる両親媒性分子（ａ）と両親媒性分子（ｂ）のモル比は１：６〜４００：１であることが好ましい。両親媒性分子（ａ）と両親媒性分子（ｂ）のモル比は１：１〜４００：１であることが好ましく、６：１〜２００：１であることがより好ましく、１０：１〜１５０：１であることがさらに好ましい。両親媒性分子（ａ）と両親媒性分子（ｂ）のモル比を上記範囲内とすることにより、より高稠密化した分子膜を得ることができる。
【００３５】
上述したように、一般式（１）で表される両親媒性分子はパーフルオロ基を有する分子鎖を含有する。なお、本願明細書中においては、一般式（１）おいて、Ｙが極性基を有する環状構造含有原子団である場合、パーフルオロ基を有する分子鎖のことを、側鎖と呼ぶことがある。ここで、側鎖とは、一般式（１）中の−［Ｘ−[（ＣＦ2）p1（ＣＦ（ＣＦ3））p2（Ｃ（ＣＦ3）2）p3（Ｏ）p4｝−ＣnＦ2n+1 ］を構成する部分をいう。
【００３６】
また、本発明では、パーフルオロ基を有する分子鎖はパーフルオロエチレンオキシ鎖（ＰＦＰＥ鎖）であることが好ましい。これは、パーフルオロエチレンオキシ鎖の回転障壁エネルギーが小さく、柔軟性に優れた分子であるためである。また、パーフルオロエチレンオキシ鎖は、電子的には、周囲の環境に影響されず、かつ周囲に影響を与えない。このように、パーフルオロエチレンオキシ鎖は、周囲に併せて自身の構造を柔軟に変えて順応できる。本発明では、両親媒性分子としてパーフルオロエチレンオキシ鎖を用いることにより、両親媒性分子鎖間の距離を極限まで縮めることができ、超高稠密化した分子膜を形成することができる。
【００３７】
一般式（１）で表される両親媒性分子の具体例を例示するが、本発明で用いられる両親媒性分子はこれに限定されるものではない。
【００３８】
【化３】
2014218444.tif 000005
【００３９】
【化４】
2014218444.tif 000006
【００４０】
また、一般式（１）で表される両親媒性分子の具体例としては、上記の例示化合物の他に、特開２０１２−１８４３３９号公報の段落［００７４］〜［００８０］に記載の化合物を挙げることができる。
【００４１】
本発明で用いる両親媒性分子の分子量は２００〜５０００であることが好ましく、２５０〜２０００であることがより好ましく、３００〜８００であることがさらに好ましい。両親媒性分子の分子量を上記範囲内とすることにより、両親媒性分子鎖同士が絡まることを抑制することができる。これにより、稠密化を妨げる分子鎖間の相互作用を排除することができ、より効果的に分子間鎖間距離を縮めることが可能となる。
【００４２】
一般式（１）で表される両親媒性分子のπ−Ａ曲線はかなり高圧縮率になるまで表面圧がほとんど変化しない（Ｐｌａｔｅａｕ性）ことが大きな特徴である。しかし、ＬＢ膜製造装置の膜採取の原理は、「膜の基板への吸着採取による膜面積の低下が表面圧の減少を引き起こし、それを圧力センサーが感知して元の表面圧になるまで圧縮する」ものであり、圧縮による表面圧が変化することが前提となっているため、一般式（１）で表される両親媒性分子では、正確な測定、膜の採取が原理的にできないのである。そこで、本発明では、π−Ａ曲線には全くＰｌａｔｅａｕ性のない素材を共存させてもよい。Ｐｌａｔｅａｕ性のない素材は、一般式（１）で表される両親媒性分子であって、Ｙが極性基を有する原子団であり環状基を有するものに類似する構造であることが好ましい。なお、一般式（１）で表される両親媒性分に対してＰｌａｔｅａｕ性のない素材は、２０：１〜２００：１程度添加することが好ましい。
【００４３】
また、一般式（１）で表される両親媒性分子が棒状分子である場合、分子の自由体積が小さい、すなわち剛直であるほうが好ましい。それは置換するパーフルオロ基を有する分子鎖が安定に垂直配向するからである。ＨＤ−１５とＨＤ−１８を比較すると、ＨＤ−１５の分子鎖が回転の自由度が大きく、ＨＤ−１８の骨格は剛直であるので、より密集して配向しやすい。側鎖についても、コンパクトな側鎖を有するＨＤ−１１、ＨＤ−１２の方が、ＨＤ−１８、ＨＤ−１３より密集して配向しやすい。また、パーフルオロ基を有する分子鎖がより密集して配向する、すなわち、ベンゼン環に３，４，５−位に密集して置換したＨＤ−１２、ＨＤ−１３のほうが、３，４−二置換体であるＨＤ−１１、ＨＤ−１８より密集して配向し、結果的に稠密なラングミュア膜を形成する。
【００４４】
（分子膜（ラングミュアー膜）の製造方法）
分子膜の製造にあたっては、その膜が調製されるトラフの水面の水位が常に一定であることが必要である。また、結露や水の蒸発が起こらないように、トラフ全体を透明のビニールシートで覆うことが好ましい。このようなビニールシートは、湿度を一定に保持し、また埃が水面に入らないように機能する。さらに、ビニールシート内には、１〜２Ｌ／ｍｉｎの窒素を導入することが好ましく、窒素は水面に当らないように導入される。
なお、トラフ自体の振動による水面の振動を避けるために、トラフはアクティブ駆動の除振台の上に設置されることが好ましい。本発明では、例えば、除振台アクティブ微小振動制御システム（ＴＳ−１５０（卓上型）、ＨＥＲＺ（株）製）を用いることができる。
【００４５】
本発明の分子膜（ラングミュアー膜）の製造方法は、一般的に下記の（１）〜（４）の工程を含む。
（１）水相表面に両親媒性分子を含む展開溶液を展開する工程
（２）展開溶媒を揮発させる工程
（３）水相表面の面積を狭め、両親媒性分子を圧縮する工程
（４）分子膜を基板に採取する工程
なお、本発明の製造方法においては、少なくとも（１）の展開工程と（３）の両親媒性分子を圧縮する工程を含めばよく、必要に応じて（２）や（４）の工程を設け、また、上記工程以外の工程をさらに設けることとしてもよい。
【００４６】
図１は、ラングミュアー膜が形成される工程を模式的に示した図であり、上記の（１）〜（４）の製造工程の概略を示している。
図１の（１）の工程に示されているように、まず、両親媒性分子１を含む展開溶液Ｓは、水相Ｗの表面に導入される。これにより、両親媒性分子１は水相Ｗの表面に展開される。次いで、展開溶液Ｓに含まれている展開溶媒を、揮発させる。展開溶媒が全て揮発した状態は、図１の（２）の工程に示されている。図１の（２）の工程で示されているように、展開溶媒が揮発した状態においては、親水性基４が水相Ｗの表面側に、疎水性基２が空気側に向かうように配向する。
【００４７】
展開溶媒を揮発させた後は、水相表面の面積を狭め、両親媒性分子を圧縮する工程が設けられる。図１の（３）の工程に示されているように、圧縮工程では、両親媒性分子の展開面積をバリヤ（枠）１０により狭めていく。図１の（３）では、バリヤ（枠）１０の進行方向は矢印で示されている。
図１の（３）の工程を経て、さらに展開面積狭めていくと親水性基４を水相Ｗの表面側に、疎水性基２を空気側に向けて各々が近づき、規則的配列配向した一分子分の厚さの膜、即ち単層の単分子膜５（分子膜５）が形成される。
本発明では、図１の（３'）の工程において、両親媒性分子一本の占有断面積が所定の面積以下となるように、さらに圧縮する工程を含む。このような圧縮工程を設けることにより、本発明では、ファンデルワールス半径の概念を超えて、分子間距離を近づけた超高稠密化した分子膜５を得ることができる。
【００４８】
図１の（３'）の工程において、両親媒性分子一本の占有断面積が所定の面積以下となるまで圧縮を行った後は、得られた分子膜５を基板２０に採取する工程が設けられる。図１の（４）の工程では、分子膜５の親水性基４側が基板２０の表面に配向した状態で分子膜５は基板２０上に採取される。なお、分子膜５の疎水性基２側が基板２０の表面に配向した状態で分子膜５が採取されてもよい。このように、分子膜を採取する工程は、転写工程ともいう。
【００４９】
以下において、（１）〜（４）の各工程について詳細に説明をする。
【００５０】
（１）液体（水相）表面に両親媒性分子を含む展開溶液を展開する工程
展開工程では、両親媒性分子を溶媒に分散させた展開溶液を水相の表面に導入する。これにより、両親媒性分子は水相の表面に展開されることとなる。展開溶液を水相の表面に導入する際には、展開溶液を水相の表面に滴下することが好ましい。このように、展開溶液を水相の表面に徐々に導入することにより、両親媒性分子が均質に水相の表面に展開される。
【００５１】
両親媒性分子を分散させる溶媒としては、クロロホルム溶媒や、テトラヒドロフラン溶媒、フッ素系溶媒を用いることが好ましい。∨ｅｒｔｒｅｌ ＸＦ−ＵＰ（三井・デュポンフロロケミカル社製）、ＨＦＥ−７１００ＤＬ（住友スリーエム社製）、ＨＦＥ−７２００（住友スリーエム社製）等を挙げることができる。中でも、テトラヒドロフラン溶液（ＴＨＦ溶液）を用いることが好ましい。
【００５２】
展開溶媒に両親媒性分子を溶解させる場合、両親媒性分子は展開溶媒中において、できるだけ分子分散していることが好ましい。それは水面に展開した際、溶媒が揮発するに従い、水面に高濃度に残る両親媒性分子の配向状態は、その展開溶剤の中での配向状態に大きく影響をうけるからである。このため、両親媒性分子を分散させることができる展開溶媒を用いることが好ましい。なお、フッ素系溶剤の場合、両親媒性分子はフッ素鎖を外側に向け、極性基を中に向けて凝集するほうが安定であり、その凝集状態で水面に残りやすく、展開条件の均質化、制御が困難になる懸念がある。またクロロホルムは上記の点においては好ましい傾向にあるが、比重が大きいので、トラフの底に沈んで膜形成に寄与しない液滴が残存することがある。このようなことを考慮すると、テトラヒドロフラン溶媒は、揮発性、溶解性、滴下時の操作性、再現性を含め、本発明の展開溶剤としては好ましい。但し、安定剤を含まない新鮮なテトラヒドロフラン溶媒が必要である。
【００５３】
両親媒性分子を分散させた展開溶液中の両親媒性分子の濃度は、０．１〜１０ｍｇ／ｍＬであることが好ましく、０．５〜５ｍｇ／ｍＬであることがより好ましく、１〜３ｍｇ／ｍＬであることがさらに好ましい。なお、展開溶液中でも会合や液面での凝集を避けるために、展開溶液中の両親媒性分子の濃度は、上記上限値以下であることが好ましい。
【００５４】
両親媒性分子を分散させた展開溶液の滴下速度は、１〜２００μＬ／ｍｉｎであることが好ましく、５〜１００μＬ／ｍｉｎであることがより好ましく、１０〜５０μＬ／ｍｉｎであることがさらに好ましい。本発明では、展開溶液中の両親媒性分子の濃度を上記範囲内とし、かつ、展開溶液の滴下速度を上記範囲内とすることにより、両親媒性分子の凝集を効果的に抑制することができ、より均質な分子膜を形成することができる。
【００５５】
展開溶液を滴下する方法としては、上記滴下速度を達成できる方法であれば特に制限はないが、マイクロシリンジを用いて、滴下することが好ましい。なお、滴下速度は用いる展開溶媒の種類によって調節することが好ましく、滴下粒の大きさによって滴下速度をコントロールすることが好ましい。
滴加、展開する際は、水面とマイクロシリンジの針先の間隔は、５ｍｍ〜１ｃｍであることが好ましい。通常、１分間で２５μＬ程度を添加するが、テトラヒドロフランとフッ素溶媒ではその表面張力が大きく異なり、フッ素溶媒の一滴の体積は相対的に小さいため、その滴加時間の間隔もおのずと狭くなる。
【００５６】
両親媒性分子を分散させた展開溶液の添加量はトラフの面積に依存するが、９００ｃｍ2程度の場合、１００〜１０００μＬであることが好ましく、２００〜７５０μＬであることがより好ましく、３００〜５００μＬであることがさらに好ましい。すなわち、両親媒性分子の濃度は水相表面に０．５〜２０ｍｇ／ｍＬとなるように導入されることが好ましく、２〜１５ｍｇ／ｍＬとなるように導入されることがより好ましく、５〜１０ｍｇ／ｍＬとなるように導入されることがさらに好ましい。従って、展開溶液の添加量は、０．２５〜１０μｇ／ｃｍ2となるように導入されることが好ましく、１〜７．５μｇ／ｃｍ2となるように導入されることがより好ましく、２．５〜５μｇ／ｃｍ2となるように導入されることがさらに好ましい。
展開溶剤の添加量を上記範囲内とすることにより、超高稠密化された分子膜を効率良く形成することができる。
【００５７】
両親媒性分子を分散させた展開溶液を滴下する水相は、一般のＬＢ膜作製において用いられる水相であれば特に制限されることはない。例えば、溶液は、水であることが好ましく、純水であることがより好ましく、超純水であることは最も好ましい。例えば、水相は超純水製造装置：Ｌａｂ［ＭＩＬＬＩＰＯＲＥ社製］を用いて、超純水（１８．２ＭΩ）を調製することができ、水温は２５±０．１℃とすることが好ましい。但し、場合によっては、微量の金属塩類やｐＨ調整用試薬等を加えてもよい。
【００５８】
両親媒性分子を分散させた展開溶液を滴下する水相の温度は、１０〜４０℃であることが好ましく、１５〜３０℃であることがより好ましく、２０〜２５℃であることがさらに好ましい。水相の温度を上記範囲内とすることにより、両親媒性分子の凝集を抑制することができ、均質な分子膜を形成することができる。さらに、水相の温度を上記範囲内とすることにより、両親媒性分子の安定性を高めることができる。
また、水相の温度は、分子膜の製造工程中において、略一定であることが好ましい。特に、圧縮工程において、水相の温度に変動が少ないことが好ましい。具体的には、圧縮工程における水相の温度変動は、±１℃であることが好ましく、±０．５℃であることがより好ましく、±０．１℃であることがさらに好ましい。水相の温度変動を上記範囲内とすることにより、温度変動に対して、膜の粘度、分子間相互作用、従って表面圧であるπ値が大きく影響を受けることを防ぐことができる。圧縮工程における水相の温度変動を上記範囲内とすることにより、超高稠密化された分子膜を形成することができる。
【００５９】
（２）展開溶媒を揮発させる工程
本発明では、展開溶媒を揮発させる工程を設けて、両親媒性分子の溶液に用いられていた溶媒を揮発させることが好ましい。この揮発工程は、図１において（１）〜（２）の工程にかけて行われる。本発明において、溶媒の揮発は、両親媒性分子を滴下した後に時間を置くことで行われる。具体的には、通常条件化（２５℃、相対湿度４０％）において、１分〜６０分静置することで、溶媒を揮発させることができる。静置時間は、１分以上であることが好ましく、５分以上であることがより好ましく、１０分以上であることがさらに好ましく、２０分以上であることが特に好ましい。このように溶媒を上記条件で揮発させることにより、両親媒性分子を規則的に配向させることができる。
【００６０】
両親媒性分子は、展開溶媒を揮発させることによって、水相表面に親水性基（極性部分）を向け、空気面側に疎水性基を向けて並ぶ。この時、フッ素基はファンデルワールス力が小さいため、ほとんど排除体積効果だけで並ぶと考えられるが、実際にはＦＴ−ＩＲ  ＲＡＳスペクトルで判断する限り、フッ素基は水面に対して高秩序に垂直配向している。なお、空気面側の上層にある分子は、相対的にエネルギー的に不安定な状態であるため、両親媒性分子は、単層配向することとなる。このように、本発明では、単層の分子層を再現性良く得ることができる。
【００６１】
（３）水相表面の面積を狭め、両親媒性分子を圧縮する工程
圧縮工程は、両親媒性分子を展開した水相表面の面積を狭め、さらに両親媒性分子を圧縮する工程である。圧縮工程では、両親媒性分子を展開した水相表面の面積をある程度まで狭めた後に、両親媒性分子を圧縮する。すなわち、圧縮工程には、親媒性分子を展開した展開面積を狭めていく工程（図１の（３））と、両親媒性分子を圧縮する工程（図１の（３'））が含まれることとなる。
【００６２】
圧縮工程で用いる圧縮方法としては、例えば、等速度圧縮、等歪み（等圧縮率）圧縮、平衡緩和圧縮等の圧縮方法を挙げることができる。等速度圧縮は、バリヤを一定速度で移動させることにより、水相表面の面積を狭める方法である。具体的な圧縮速度は、１〜２０ｍｍ／ｍｉｎであることが好ましく、２〜１０ｍｍ／ｍｉｎであることがより好ましい。等歪み（等圧縮率）圧縮は、水相表面の面積が一定の割合で狭まるようにバリヤを移動させて圧縮する方法である。具体的な圧縮速度は、１〜２０％／ｍｉｎであることが好ましく、２〜１０％／ｍｉｎであることがより好ましい。
平衡緩和圧縮は、圧縮を断続的に行う圧縮方法である。具体的には、等速度圧縮（１５ｍｍ／ｍｉｎ）を１０秒間行った後に３０秒間静止し、その間に表面圧の緩和による低下が０．２ｍＮ／ｍ以下になるまで３０秒間の静止を繰り返すような圧縮法である。
【００６３】
この評価に用いる両親媒性の化合物はその側鎖が水面に垂直配向しながら圧縮過程が進行することが分かっているが、その圧縮過程は主骨格が主に稠密化する際の塑性変形と分子内および分子間のフッ素鎖同士の接触が熱揺らぎによる弾性変形が合わさって進行すると考えられる。また、弾性変形については、圧縮を停止すると、その弾性変形は時間とともに緩和すると考えられる。
圧縮が途中で止まらない等速度圧縮法、等歪み圧縮法については、弾性変形が解消されないまま、塑性変形のようにして表面圧としてあらわれるが、平衡緩和圧縮法は、１０秒程度の圧縮後停止し、直前の圧縮によって上昇した表面圧が低下して、ほぼその低下が収まるとまた次の圧縮を始める、という圧縮の方法をとるので、その圧縮過程では弾性変形はほぼ解消された塑性変形だけによる表面圧すなわち側鎖の分子間相互作用の寄与だけとみなすことができる。そこで等歪み法と平衡緩和法を比較することで、フッ素鎖などの側鎖の弾性変形の寄与を見積もり比較することができる。
平衡緩和圧縮法は上記のように弾性変形の相互作用の寄与を極力減らして塑性変形だけによる表面圧の圧縮度依存性を見積もることができるが、同時に非常に長い測定時間を要するので、通常は等歪み圧縮法で評価を行う。
【００６４】
このような圧縮工程は、表面張力センサーを用いて水相の表面張力を測定することにより正確に記録することができる。圧縮を行うことにより、分子膜の面積が狭まると同時に、表面張力（膜厚）が上昇するため、その表面張力の変化を記録することで、圧縮工程のプロセスを追跡することができる。
【００６５】
圧縮により形成される分子膜には、表面張力（膜圧、ｍＮ／ｍ単位）と、分子膜の面積（両親媒性分子がのみで占められる界面に平行な面積）との間で特徴のある関係がある。この関係性をπ−Ａ曲線で表すことができる。
なお、π−Ａ曲線から、両親媒性分子一本当たりの占有断面積を算出することができる。両親媒性分子一本当たりの占有断面積は、（両親媒性分子が展開された水相の表面積）／（展開した両親媒性分子の分子数）で算出することができる。
【００６６】
一般式（１）で表される両親媒性分子は、水面に展開され、圧縮が進むと、まず表面圧が初期値０ｍＮ／ｍから上昇し始める。この時、展開された両親媒性分子は初めて全ての分子が何らかの接触をし始めたことを意味する。さらに圧縮が進むと、接触の程度が増えてそれに応じて表面圧が上昇する。本発明では両親媒性分子は、その側鎖であるフッ素鎖は水面から垂直に立って配向するため、次第に隣接した側鎖間の隙間が無くなる圧縮状態に到る。しかし、この後、分子に置換する複数の側鎖の存在自体が分子の凹凸を作っているので、次には互いに隣接した分子の凹凸の隙間を埋め合うように、さらに接近するようになる。この時、π−Ａ曲線はそれまでの単調増加から一転、表面圧が増加も減少もしないいわゆる平坦な（ｐｌａｔｅａｕ）直線に変わるので、その変化点が変曲点になる。この変曲点は一般的な両親媒性化合物の圧縮過程では、ちょうど分子が最密充填された状態の圧縮度に相当する。
【００６７】
また、この最密充填の状態を超えてさらに圧縮を行った場合に、一般的な両親媒性化合物では表面圧が急激に減少することがある。これは、水相の表面に形成された単層の分子膜であるラングミュアー膜が圧力によって破壊され、図２に示すように、分子膜の一部が隣接する分子膜の上に乗り上げて重畳化するためである。これは不可逆的なラングミュアー膜の崩壊現象であり修復されることはない。
【００６８】
フッ素側鎖をもった両親媒性化合物のラングミュアー膜で、図２のような崩壊ではなく重畳化する例が報告されている（J. Paczeny, P. Niton, A.Zywocinski, K.Sozanski, R. Holyyst, M. Fiaikowski, R. Kieffer, B. Glettner, C. Tschierske, D. Pociecha and E. Gorecka , Soft Matter, 2012, 8, 5262-5272.）。しかし、このフッ素鎖を有する両親媒性化合物はその棒状骨格の両末端に置換したグリシジル基の水和してできたテトラオールであり、それらがラングミュアー膜を形成することで、隣接するテトラオールが水素結合で結びつき、巨大な超分子膜を形成しており、それがシートとして折り返されて重ねられるような重畳化が起こっていると述べており、単純なラングミュアー膜の崩壊現象ではなく、構造起因の特別な現象である。
【００６９】
これに対して、本発明のフッ素鎖を有する両親媒性化合物のラングミュアー膜形成過程では、上述のように展開に従い、表面圧が上昇し、ほぼ最密充填状態近傍で変曲点を迎え、その後は、隣接する分子の主鎖骨格部分の凹凸を互いに埋め合うように稠密化が進行する。この過程では隣接分子間の相互作用はフッ素側鎖のみで圧縮されても隙間に入り込むので、その間は分子間相互作用にほとんど変化なく、表面圧が圧縮に対して変化しない（ｐｌａｔｅａｕ）領域ができると考えられる。
しかし、これも通常の圧縮過程と同様に、その隙間が埋められると、急激に表面圧は上昇することになる。
そして、明らかに圧縮が限界を超えてπ−Ａ曲線が微妙に複雑に振動するような領域でも、上述したラングミュアー膜の崩壊を示唆する「表面圧の急激な減少」は起こらず、多くの場合、表面圧を測定しているウィルヘルミプレートがラングミュアー膜に押されて斜めに傾いた状態になることが多い。
【００７０】
（４）分子膜を基板に採取する工程
分子膜が所望の表面圧に達した後、分子膜を基板に接触させることで、基板上に分子膜を採取（転写）することができる。すなわち、本発明では、分子膜を形成する両親媒性分子の一本当たりの占有断面積が所定以下となった後に、基板上に分子膜を採取（転写）することができる。
【００７１】
分子膜を基板に採取する方法としては、公知の方法を用いることができ、特に制限されることはないが、本発明では、垂直浸漬法と水平付着法により分子膜を基板上に採取することが好ましい。特に、垂直浸漬法により、分子膜を基板上に採取することが好ましい。
【００７２】
図３は、垂直浸漬法により、分子膜を採取する様子を模式的に示した図であり、図３（ａ）は基板２０表面に分子膜を採取する工程を模式的に示した図である。図３（ａ）では、基板２０を矢印の方法に移動させることにより、分子膜を基板２０の表面に採取している。基板２０は、分子膜の疎水性基２側から進行させてもよく、親水性基４側から進行させてもよい。なお、親水性基４側から基板２０を進行させる場合は、あらかじめ、基板２０を水相中に浸漬させておく必要がある。
【００７３】
基板２０の移動速度は、分子膜を基板２０上に採取できる速度であることが好ましく、０．５〜５ｍｍ／ｍｉｎの速度であることが好ましく、０．５〜３ｍｍ／ｍｉｎの速度であることがより好ましく、１〜２ｍｍ／ｍｉｎ程度であることがさらに好ましい。基板２０の移動速度を上記範囲内とすることにより、超高稠密化状態を崩すことなく、分子膜を基板上に採取することができる。
【００７４】
図３（ｂ）は、さらに単層の分子膜を累積する工程を示す図である。単層の分子膜が複数層積層されたものは、累積膜と呼ばれる。図３（ｂ）に示されているように、本発明は、分子膜を積層する工程を含む累積膜の製造方法とすることもできる。図３（ｂ）では、図３（ａ）のようにして、１層の分子層を採取した後に、さらにその基板を分子膜と接触させる。この場合、あらかじめ採取された分子膜の上に新たな分子膜が接触することとなり、複数の分子膜が積層した累積膜を形成することができる。
【００７５】
累積膜は、単層の分子膜が複数層積層したものであり、必要な膜厚だけ累積されることが好ましい。すなわち、積層数の数だけ、基板と分子膜を接触させ採取する工程を繰り返すこととなる。なお、積層数は用途によって適宜調節することができる。このように、高稠密化した単層の分子膜を複数層積層することにより、より気体の透過性が低く、稠密化した重合分子膜を得ることができる。
この累積膜は、同じラングミュアー膜の累積膜だけでなく、異種の累積膜の積層がその機能を大きく拡大することがある。例えば、光学反射膜は、屈折率の異なる膜の積層によってはじめて良好な特性が得られる。
【００７６】
図４は、水平付着法により、分子膜を採取する様子を模式的に示した図である。図４（ａ）では、親水性基側から基板２０を接触させることで、基板２０上に分子膜５を採取（転写）している。一方、図４（ｂ）では、疎水性基側から基板２０を接触させることで、分子膜５を採取（転写）している。なお、基板２０と親水性基の親和性が高い場合、図４（ｂ）のように分子膜５の親水性基と疎水性基が反転し、基板２０上に分子膜５が採取（転写）される。多くの基板は、金属、無機化合物や樹脂に到るまで極性が大きいものが一般的であるため、ラングミュアー膜の親水性面が基板側に向いた膜の採取法が最も熱力学的に安定であるので、好ましい。
【００７７】
＜基板＞
分子膜を基板に採取する工程で用いられる基板としては、その表面が平滑であり、起伏がないものが一般的には好ましい。例えば、気体の透過制御膜ではその樹脂基板はできるだけ平滑であることが好ましい。
しかし、例えば１０ｎｍオーダーの複雑な凹凸をもった面の上に本発明の膜を設置することで微細凹凸の保護や別機能の付与、また離型性の付与など、ＭＥＭＳなどの分野では必要不可欠な技術であり、本発明のラングミュアー膜の膜厚は１ｎｍ程度も十分に対応できるので、全ての場合に平滑さが求められるわけではない。
【００７８】
本発明では、基板としては、そこに存在させられる平面であれば、水面であっても、他の液体面であってもよい。分子膜は、フッ素を含む高緻密膜であるため、例えば液体の揮発を抑制したり、また酸素の接触を完全に遮断したりできる。しかし、一般的にガラス基板、シリコン基板、ポリイミド、トリアセチルセルロース、ポリエチレンテレフタレートやゼオノア等の樹脂基板、金基板等を用いることができる。中でも、金基板を用いることが好ましい。これは、金基板は、その表面が平滑であり、吸着性も高く、原子レベルで平滑に並んだ表面を有するからである。
金基板は、表面が金薄膜で覆われているものを用いることができる。例えば、５０ｎｍの金薄膜が塗設されたガラス基板を用いてもよい。このような金基板としては、例えば、赤外ＲＡＳミラー（Ａｕ  １５ｍｍ×２５ｍｍ×４５ｍｍ厚ｏｎ２６ｍｍ×７７ｍｍ×１ｍｍ厚ガラス、ＪＡＳＣＯエンジニアリング株式会社製）を挙げることができる。一般的には、本発明のラングミュアー膜の吸着／固定化のための表面処理技術は重要である。
【００７９】
＜基板の前処理＞
金基板の前処理としては、超音波洗浄を行うことが好ましい。具体的には、金基板をアセトン中で超音波洗浄する。超音波洗浄は、１〜３０分行うことが好ましい。洗浄後に、金基板を取り出した後に、さらにアセトンで洗浄を行い、その後、窒素ガンで乾燥させることが好ましい。さらに、金基板の前処理としては、ＵＶオゾンで洗浄を行うことが好ましい。ＵＶオゾン洗浄処理は、表、裏を各々１〜３０分行うことが好ましい。ＵＶオゾンクリーナーとしては、例えば、ＵＶＯ−ＣＲＥＡＮＥＲ  Ｍｏｄｅｌ  Ｎｏ．４２  Ｊｅｌｉｇｈｔ  Ｃｏｍｐａｎｙ，Ｉｎｃ．製のものを用いることができる。上記のように洗浄された金基板は、超純粋中に浸漬し、使用時まで保持することが好ましい。
【００８０】
また、ガラスやシリコン基板は、金基板と同様に一般的な脱脂目的の洗浄後、ＵＶ−オゾン処理を行う。樹脂基板も、その物質を著しく侵さない条件で、表面を洗浄したのち、ＵＶ−オゾン処理を行うことで、吸着性を促進させることができる。
【００８１】
（固定工程）
本発明では、圧縮工程を経た両親媒性分子間を固定する工程を含むことが好ましい。特に、単層の分子膜を積層し、重合膜を形成する際には、累積前に圧縮状態の分子膜の固定化を行うことが好ましい。固定化の方法としては、高粘度化や固定化を挙げることができる。
【００８２】
本発明のラングミュアー膜は、そのフッ素鎖は分子間相互作用が小さなことが特徴であり、固定化には寄与しないので、通常、単層の分子膜が累積する割合（累積率）は５０％程度である。しかし、隣接分子の凹凸の認識による相互埋め込みの促進、すなわち、円盤状化合物の含率の増加、また低温での放置やその状態での累積、そして親水性基（例えば、極めて接近した水酸基）間の水素結合等の相互作用によるラングミュアー膜の粘度の向上によって、固定化が促進され、同時に累積率を８０〜９８％程度まで向上させ得る。最も基本的には、高圧縮し、長時間静置することである。これによって、秩序度が上昇することで、分子間相互作用を高め、極性部位は互いに接近し、相互作用することで安定化するからである。この点では、同時に冷却することもこの高粘度化や固定化を促進する。このように、分子骨格自体に稠密化し、その凹凸を埋め合い、非可逆的に高粘度化する、新しい固定化方法が可能である。
【００８３】
また、ＨＤ−１０のように水酸基のような単なる水素結合性基を有するものであっても、従来にない状態で接近して存在した場合、水酸基の結晶化のようなことも期待できる。
さらに、このラングミュアー膜自体に紫外線を照射することで固定化することも期待できる。それは、ハードディスク用潤滑剤で実際に行われていることであるが、パーフルオロ基を有する分子鎖に紫外線照射が行われ、固定化されているからであり、またそれ以上に超稠密化することで、予想外の重合反応が期待できるからである。
一般的に、重合性のビニルオキシ基、アクリレート基やエポキシ基を部分的に組み込んでなる重合性の両親媒性分子を一般式（１）の両親媒性分子に対して１／２０〜１／１００モル程度共存させ、圧縮させて数度間放置するか、紫外線を照射することで固定化が可能になり、ほぼ１００％の累積率でのＬＢ膜が得られる。この場合、重合性基をフッ素鎖の両末端に存在させることも好ましい。
【００８４】
このように、固定する工程を設けることにより、分子膜を基板から剥がすことが可能となり、異常な特性を有する一次元または二次元構造の超薄膜を取得することも可能となる。
【００８５】
（分子膜（ラングミュアー膜））
本発明の製造方法により得られる分子膜においては、両親媒性分子は、分子膜内において面方向に対して垂直に配向している。
分子膜内においては、両親媒性分子鎖同士の距離（分子間距離）は極限まで近づいており、ファンデルワールス半径の概念を超えて、分子間距離が近づいた高稠密化状態となっている。これは、両親媒性分子同士が互いの凹凸構造を認識し、それぞれの両親媒性分子がその凹凸構造に柔軟に対応することで、一本鎖当たりの占有断面積を減少させているものと考えられる。
【００８６】
本発明の製造方法により得られる分子膜は、単層膜であり、分子膜は一部が重なりあった重畳部分を有していない。また、本発明で得られる分子膜は両親媒性分子が規則的に配向し、圧縮されて形成されたものであるため、その膜厚は、両親媒性分子の分子長となる。すなわち、本発明の分子膜は超薄膜であり、かつその表面は極めて平滑である。
このような分子膜の官能基の配向状態については、ＦＴ−ＩＲ  ＲＡＳスペクトルにより測定することができる。ＦＴ−ＩＲ  ＲＡＳスペクトルでは、基板に対して垂直方向のＩＲ吸収だけを検知するので、両親媒性分子の配向状態を知ることができる。すなわち、パーフルオロ基を有する側鎖が基板の平面方向に対して垂直に配向していると、１２６０ｃｍ-1付近にでる末端トリフルオロメチル（Ｃ−ＣＦ3）基の吸収だけが見え、逆に水平配向していると１２９５ｃｍ-1付近にでるジフルオロメチレン（ＣＦ2）基の吸収だけが見えるが、一般式（１）の化合物のＬＢ膜では例外なく１２６０ｃｍ-1付近の末端トリフルオロメチル（Ｃ−ＣＦ3）基の吸収だけが見え、基板に対して、パーフルオロ基を有する側鎖は、垂直に配向し、円盤状核は水平に配向することが分かる。
【００８７】
Ｃ−ＣＦ3伸縮ピークの波数は圧縮によって高波数シフトする。これは、圧縮の影響を最もうける側鎖のもともと屈曲していたＣ−Ｃ−Ｏ結合が隣接基の圧力で徐々に伸ばされ、結合エネルギーを増大させているためであると考えられる。すなわち、高波数シフトという連続的な変化を起こしていると考えられる。これによっても、圧縮状態が徐々に変化しており、圧縮の過程で重畳化などの多層化が起こっている可能性がかなり否定される。
なお、膜の重畳化の有無は、オングストロームオーダーの膜厚変化を非接触で検知できる光干渉膜厚測定器やＸ線反射率測定法で調べることが可能であり、このような測定において、膜の重畳化は見られていない。
【００８８】
本発明においては、両親媒性分子一本の占有断面積は、１０ｓｑÅ以下であり、５ｓｑÅ以下であることが好ましく、１ｓｑÅ以下であることが特に好ましい。このように、本発明により得られる分子膜では、両親媒性分子一本の占有断面積は、極限まで狭められており、分子間距離がファンデルワールス半径の概念を超えて近づいている。なお、両親媒性分子一本の占有断面積は、両親媒性分子一本の長軸に対して垂直断面の面積であり、両親媒性分子のみで占められる界面に平行な面積（ＡｓｑÅ）内に両親媒性分子がＮ本存在した場合に、Ａ／Ｎ（ｓｑÅ／本）で算出することができる。
【００８９】
本発明では、上記のように算出される両親媒性分子一本の占有断面積は、ファンデルワールス半径から算出される占有断面積の１／３以下であることが好ましく、１／５以下であることがより好ましく、１／１０以下であることがさらに好ましい。このように、本発明では、ファンデルワールス半径の概念をはるかに超えて、分子間の距離を近づけることができる。
【００９０】
分子膜の表面圧は、５ｍＮ／ｍ以上であることが好ましく、１０ｍＮ／ｍ以上であることがより好ましく、１５ｍＮ／ｍ以上であることがさらに好ましい。このように、分子膜の表面圧を上記範囲とすることにより、本発明で得られる分子膜は、超薄膜でありながら、その強度や耐久性を保持することを可能とする。なお、分子膜の表面圧は、ウィルヘルミプレートを用いて測定することができる。
【００９１】
圧縮工程で変化する展開面積Ａ（占有断面積）とその時の分子膜の表面圧πの関係は、π−Ａ曲線で表すことができる。このπ−Ａ曲線により、両親媒性分子間の相互作用の様子を見ることができる。π−Ａ曲線は、表面圧に対して、ラングミュアー膜の総面積を表す場合とその総面積を総分子数で徐した分子の占有断面積を表す場合と、フッ素鎖のように垂直に配向する炭素鎖一本の断面積を表す場合などがある。
【００９２】
以下にπ−Ａ曲線を説明するための、ラングミュアー膜を構成するフッ素化合物混合物の構造と組成および展開量を示す。
【００９３】
【化５】
2014218444.tif 000007
【００９４】
図５（ａ）は圧縮過程でのπ−Ａ曲線を示しており、縦軸が表面圧、横軸が用いたパーフルオロ基を有する分子鎖（パーフルオロポリエーテル鎖）１本の占有断面積を表している。フッ素化合物７ｍｇが９２６ｃｍ2のトラフに展開された状態がスタートで、最終的に９２ｃｍ2、約１０倍圧縮されるが、５倍圧縮あたりからは表面圧が振れはじめ、ほぼ圧縮の限界にきていることを示している。この時点でのパーフルオロポリエーテル鎖１本の占有断面積は点線が示すように、ほぼ０．５ｓｑÅである。
また、フッ素化合物のＴＨＦ溶液の展開によって、圧縮前に既に非常に高濃度のフッ素化合物が展開されているることがわかる。溶液濃度が１０ｍｇ／ｍＬＴＨＦであり、それを０．７ｍＬすなわち７ｍｇを約９２６ｃｍ2の水面上に添加している。それでいて、このＬａｎｇｍｕｉｒ膜が崩壊するような現象は、この後の圧縮過程においても、そのπ−Ａ曲線でも、このあと述べるＡｕ基板上に採取したＬａｎｇｍｕｉｒ膜のＦＴ−ＩＲ  ＲＡＳスペクトルでも、全く見られない。
【００９５】
図５（ａ）のπーＡ曲線は、表面圧０ｍＮ／ｍからは記載されていない。それは９２６ｃｍ2のトラフ内にフッ素化合物の溶液が展開されていく過程が省略されているからである。
図５（ｂ）は、その展開時のπ−Ａ曲線を示している。横軸は展開に要する時間であるが、時間とともにトラフに展開されるフッ素化合物の量も増加し、パーフルオロポリエーテル鎖１本の占有断面積が小さくなっていく。これもπ−Ａ曲線の一種である。
【００９６】
本発明の分子膜の屈折率は、３．０以上であることが好ましく、３．５以上であることがより好ましく、４．０以上であることがさらに好ましい。光学的機能を発現する屈折率に制御できることが最も必要なことであるが、大きな屈折率が得られることも大変重要なことである。なぜなら、無機化合物でも、また有機の誘電体膜ならばせいぜい１．８程度が超高屈折率と呼ばれているので、本発明の技術によって上述したような屈折率を実現できることは大きな意義があると言える。このような屈折率は、ダイヤモンドの屈折率よりも高く、本発明では、両親媒性分子を超高稠密化することにより、上記範囲まで屈折率を高めることができる。
【００９７】
なお、分子膜の屈折率は、通常エリプソメトリーにより測定するが、本発明の分子膜であるラングミュアー膜は膜厚が１ｎｍ程度であり、エリプソメトリーでは正確な値が測定できない。また、その構造に関する主要な情報に適合するモデル計算式が必要であるため、未知の膜に適用する場合の信頼性には懸念がある。
それに対して、表面プラズモン（ＳＰＲ）法は、金属表面上に１ｎｍ程度の試料（誘電体薄膜）が吸着しただけで、その誘電率に応じて光の反射光の共鳴角度が変化するので、微量の試料の測定が可能であり、さらに高感度でその誘電率、すなわち屈折率を測定できる。これは、一般に光は電子波（ｐｌａｓｍｏｎ）とはカップリングしないが、金属表面ではその特殊性から光とカップリングを起こす電子波のモードが生じ、これが表面プラズモン(surface plasmon)であり、全反射表面にはエバネッセント波が発生しており、そのエバネッセント波のみが表面プラズモンとカップリングする。この方法はすでに確立された方法であって（Surface Plasmon Spectroscopy of Organic monolayer Assemblies I.Pockrand, J.D.Swalen, J.G.Gordon IIand m.R.Philpott, Surface Science 74, 
237-244 (1977) ）、さらに生体系で酵素の高感度センサーとして有用で、広く応用展開が進みつつある。
【００９８】
また、分子膜の膜密度は、３．５ｇ／ｃｍ2以上であることが好ましく、４．０ｇ／ｃｍ2以上であることがより好ましく、４．５ｇ／ｃｍ2以上であることがさらに好ましい。このように、本発明では、両親媒性分子を超高稠密化することにより、分子膜の膜密度を上記範囲となるまで高めることができる。なお、分子膜の膜密度は、両親媒性分子のみで占められる界面に平行な面積（ＡｓｑÅ）内存在する両親媒性分子の重量をｗ（ｇ）とした場合に、ｗ／Ａ（ｇ／ｃｍ2）で算出することができる。
【００９９】
本発明で得られる単層の分子膜の膜厚は、０．５〜２０ｎｍであることが好ましい。分子膜の膜厚は、０．５ｎｍ以上であることが好ましく、０．８ｎｍ以上であることがより好ましく、１．２ｎｍ以上であることがより好ましい。また、分子膜の膜厚は、２０ｎｍ以下であることが好ましく、１０ｎｍ以下であることがより好ましく、５ｎｍ以下であることがさらに好ましく、２ｎｍ以下であることが特に好ましい。
このように、本発明では分子膜の膜厚を単分子長レベルまで薄くすることができ、このような超薄膜であっても高屈折率であり高密度を実現することができる。また、これらラングミュアー膜を累積する場合には、１０ｎｍでも５０ｎｍでも１００ｎｍでも必要な機能を発現するための膜厚が好ましい膜厚となる。そして、本発明の方法では、その膜厚の制御も累積法なので、極めて高精度でその膜厚の実現と制御が可能である。
【０１００】
本発明では、シリコンウェハー上に形成した分子膜をＸ線反射測定することにより、直接的にその密度と膜厚を同時に測定することができる。Ｘ線に対する物質の屈折率は、１よりもわずかに大きいため、表面が平坦な物質の表面の近傍にＸ線を入射すると全反射を起こす。このため、入射Ｘ線強度に対する全反射Ｘ線強度（反射率）に薄膜表面への入射角度依存性を測定することにより、Ｘ線反射率の入射各依存性プロファイル（後述する図１５参照）を得ることができ、薄膜の構造パラメータ（密度、膜厚、ラフネス）を非破壊系で評価することができる。なお、このようなＸ線反射率法では、できる限り平滑な基板が必要であるため、基板として、シリコンウェハーを用いることが好ましい。
【０１０１】
（分子膜の用途）
本発明で得られる分子膜においては、その両親媒性分子一本の占有断面積から計算される半径が、共有結合半径を超えて小さくなることから、その膜の気体透過性については、通常のポリマー層と比較にならないほどの遮蔽性を得ることができる。
このように、本発明で得られる分子膜は、高い遮蔽性を獲得し得るため、耐化学薬品性、耐候性、耐熱性、絶縁性等の機能をさらに有することができる。具体的には、光学膜、遮蔽膜、高感度センサー及び生体機能膜に応用することができる。
【０１０２】
さらに本発明で得られる分子膜は高い屈折率を有する。このため、透明誘電体薄膜を形成することもでき、レンズや反射制御膜への応用も可能である。
【０１０３】
本発明で得られる分子膜は、潤滑膜としても機能し得る。本発明の分子膜を用いることにより、圧縮における膜破壊および表面圧の上昇を抑えることができる。特にハードディスク用潤滑剤としては、円盤状化合物を含む超密充填膜は従来の潤滑膜と比較にならない耐久性、防汚性、潤滑性を示すことが期待される。
【０１０４】
また、離型剤膜としても究極の耐久性と離型性を示すことになる。要するに、極めて高耐久性の膜であって、新しい有機めっき保護膜として期待される。
【実施例】
【０１０５】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１０６】
本発明に用いられる具体的化合物例を示すが、これらに限定されるものではない。
【０１０７】
【化６】
2014218444.tif 000008
【０１０８】
【化７】
2014218444.tif 000009
【０１０９】
（合成例１  ＨＤ−１０の合成）
本発明で用いるＰＦＰＥ鎖であるＨＤ−１０は市販のトリエチレングリコール  モノエチルエーテルから下記ルートで合成して用いた。
【０１１０】
【化８】
2014218444.tif 000010
【０１１１】
上記のトリエチレングリコール  モノエチルエーテルのアセテートは米国Ｅｘｆｌｕｏｒ社にてパーフルオロ化した。Ｅｘｆｌｕｏｒ社から購入できる形態は、そのエステルなので、それをＮａＢＨ4で還元してＨＤ−１０を得た。本発明にはこのほか、ＨＤ−１６も用いている。
【０１１２】
（合成例２  ＨＤ−１６の合成）
本発明で用いるＰＦＰＥ鎖であるＨＤ−１６は下記ルートで合成した。
【０１１３】
【化９】
2014218444.tif 000011
【０１１４】
＜メタンスルホニル化＞
１０Ｌ三口フラスコにトリエチレングリコールモノエチルエーテル（東京化成）８７３．６５ｍＬ、アセトニトリル５Ｌ、トリエチルアミン６９３．１ｍＬを入れ、メタンスルホニルクロリド３８７ｍＬを氷冷化にて加えた。続いて室温にて２時間攪拌後、終夜静置した。翌朝セライト濾過し、減圧下溶媒を留去することでエトキシトリエチレンオキシ  メタンスルホナート１２４９．５３ｇを得た。
【０１１５】
【化１０】
2014218444.tif 000012
【０１１６】
＜オキシエチレン鎖の伸長とアセチル化＞
次いで、５Ｌ三口フラスコにトリエチレングリコール１１２６．２８ｇとｔーブトキシカリウム１６８．３２ｇを混ぜ、エトキシトリエチレンオキシ  メタンスルホナート３８４．４８ｇを、昇温下、１００〜１３０℃にて２時間で添加し、その後３時間１４０℃で撹拌を続けた。室温まで冷却後、酢酸エチル４Ｌとヘキサン２Ｌを添加し、良く撹拌して静置後、終夜放置した。翌朝、この反応液を濾過し、減圧下、溶媒を留去した。得られた残渣を減圧蒸留にて、１３８℃／２３０Ｐａで過剰のトリエチレングリコールを溜去した。この残査粘性液体中に、無水酢酸２００ｍＬを添加し、１４０℃で２時間加熱後、減圧蒸留にて、１９３−４℃／１９０Ｐａでヘキサエチレングリコールモノエチルエーテル３８４．４８ｇを得た。
【０１１７】
【化１１】
2014218444.tif 000013
【０１１８】
＜パーフルオロ化＞
得られたヘキサエチレングリコールモノエチルエーテルは米国Ｅｘｆｌｕｏｒ社にてパーフルオロ化した。
【０１１９】
【化１２】
2014218444.tif 000014
【０１２０】
＜エステル還元＞
Ｅｘｆｌｕｏｒ社から購入できる形態は、そのエステルなので、それをＮａＢＨ4で還元してＨＤ−１６を得た。３Ｌ三口フラスコに水素化ホウ素ナトリウム（アルドリッチ）５０ｇ、テトラヒドロフラン０．４８Ｌ、蒸留水０．１６Ｌを入れ、メチルパーフルオロ−３，６，９，１２，１５，１８−ヘキサオキサエイコサノエート（Ｅｘｆｌｕｏｒ社）２６０ｇを氷冷化にて加えた。続いて室温にて２時間攪拌後、氷冷下四規定塩酸水を０．３６Ｌ加えた後、有機層を抽出し、減圧下溶媒を留去することで１Ｈ、１Ｈ−パーフルオロ−３，６，９，１２，１５，１８−ヘキサオキサエイコサノール２７５ｇを得た。
【０１２１】
（合成例３  ＨＤ−１の合成）
上述したように得られたＨＤ−１０を側鎖として円盤状化合物ＨＤ−１の合成した。
【０１２２】
【化１３】
2014218444.tif 000015
【０１２３】
＜エステル還元＞
１Ｌ三口フラスコに水素化ホウ素ナトリウム（アルドリッチ）１１．８８ｇ、テトラヒドロフラン２００ｍＬ、蒸留水６６ｍＬを入れ、メチルパーフルオロ−３，６，９−トリオキサウンデカノエート（Ｅｘｆｌｕｏｒ社）８９．４９ｇをメタノール−氷冷化にて−３〜１℃で加えた。続いて室温にて３時間攪拌後、氷冷下四規定塩酸水を，徐々に０．３６Ｌ加えた後、有機層を抽出し、常圧下溶媒を留去したのち、バキュームラインで４５〜６℃で蒸留し、７１．９１ｇを得た。これを常圧下１３８〜９℃にて蒸留し、１Ｈ，１Ｈ−パーフルオロ−３，６，９−トリオキサウンデカノール６３．１１ｇを得た。
【０１２４】
【化１４】
2014218444.tif 000016
【０１２５】
＜トリフリル化＞
次いで、５００ｍＬ三口フラスコに１Ｈ，１Ｈ−パーフルオロ−３，６，９−トリオキサウンデカノール３０ｇを、塩化メチレン２５ｍとＡＫ−２２５  ２５ｍＬの混合溶媒に溶解し、無水トリフルオロメタンスルホン酸（東京化成）２４．５６ｇをメタノールに氷冷化（−１０〜−１℃）で加えた。次にピリジン８．６６ｍＬを徐々に加え、続いて同温度にて１０分攪拌後、一規定塩酸水１００ｍＬを加えた後、有機層を抽出し、減圧下溶媒を留去した。得られた残渣を減圧蒸留にて９９〜１００℃／３５ｔｏｒｒにて精製することで１Ｈ，１Ｈパーフルオロ−３，６，９−トリオキサウンデカニルトリフルオロメタンスルホナート２５．１４ｇを得た。
【０１２６】
【化１５】
2014218444.tif 000017
【０１２７】
＜アルキル化＞
３００ｍＬ三口フラスコに１Ｈ，１Ｈパーフルオロ−３，６，９−トリオキサウンデカニルトリフルオロメタンスルホナート２５．１４ｇ、４−ニトロカテコール３．４９ｇを、Ｎ，Ｎ−ジメチルアセトアミド２５ｍＬとＡＫ−２２５  １５ｍＬの混合溶媒に溶解し、炭酸カリウム６．５３ｇを室温下にて加えた。続いて８０℃にて５時間攪拌後、ろ過にて炭酸カリウムを除去し、一規定塩酸水３０ｍｌにて洗浄・ＡＫ−２２５計３００ｍＬで抽出し、減圧下溶媒を留去し、さらに１４０℃／１３０ｍｂａｒで低沸点成分をできるだけ除去した。得られた残渣を、展開溶媒（ＡＫ−２２５：ヘキサン：酢酸エチル＝１：２：０．２）でカラムクロマトグラフィーすることで３，４−ビス（１Ｈ，１Ｈパーフルオロ−３，６，９−トリオキサウンデカニルオキシ）ニトロベンゼン１５．２２ｇを得た。
【０１２８】
【化１６】
2014218444.tif 000018
【０１２９】
＜ニトロ基の還元＞
１００ｍＬ三口フラスコに、還元鉄３．４５ｇ、イソプロピルアルコール６０ｍＬ、蒸留水６ｍＬ、塩化アンモニウム１．２４ｇを入れ、加熱還流し、鉄が灰黒色に変化した時点で、３，４−ビス（１Ｈ，１Ｈパーフルオロ−３，６，９−トリオキサウンデカニルオキシ）ニトロベンゼン１０．１５ｇを５０分間で徐々に添加した。さらに２時間加熱還流し、冷却後反応液をセライト濾過した。ろ液を濃縮後、得られた残渣を、展開溶媒（ＡＫ−２２５：ヘキサン：酢酸エチル＝１：２：０．１）でカラムクロマトグラフィーすることで３，４−ビス（１Ｈ，１Ｈパーフルオロ−３，６，９−トリオキサウンデカニルオキシ）アニリン９．２６ｇを得た。
【０１３０】
【化１７】
2014218444.tif 000019
【０１３１】
＜トリアリールメラミン化＞
１００ｍＬ三口フラスコに３，４−ビス（１Ｈ，１Ｈパーフルオロ−３，６，９−トリオキサウンデカニルオキシ）アニリン９．２６ｇ、２−ブタノン２３ｍＬ、ＡＫ−２２５  ８ｍＬを入れ、氷冷下、塩化シアヌル（東京化成）０．５０１ｇを徐々に添加した。１時間後、氷冷下酢酸ナトリウム０．６６６ｇと水１ｍｌを加え、室温１時間、加熱還流を１時間後、炭酸カリウム０．７４７ｇを添加した。室温下、無水コハク酸５６ｍｇを添加し、加熱還流を５時間継続した。反応液をセライト濾過し、ろ液を一規定塩酸水にて洗浄・抽出し、減圧下溶媒を留去した。得られた残渣を展開溶媒（ヘキサン：酢酸エチル＝３：１）でカラムクロマトグラフィーすることでＮＬＯ−７７８２  ６．３１ｇを得た。
【０１３２】
下記原料アニリンと生成物ＮＬＯ−７７８２がＴＬＣで似通った位置にでるので、無水コハク酸で高極性化してカラムクロマトクロマトグラフィーでの分離を容易にした
【０１３３】
【化１８】
2014218444.tif 000020
【０１３４】
（合成例４  ＨＤ−４の合成）
下記の手順で円盤状化合物ＨＤ−４の合成した。
【０１３５】
【化１９】
2014218444.tif 000021
【０１３６】
化合物（１）２２３ｍｇ（０．７５ｍｍｏｌ）及び化合物（２）１．９７ｇ（２．４８ｍｍｏｌ）をガラス製反応容器に取り、１，８−ジアザビシクロ［５．４．０］ウンデカ−７−エン（ＤＢＵ）１３．７ｍｇ（０．０９ｍｍｏｌ）を加えた。１００℃で２時間反応後、シリカゲルカラムクロマトグラフィーにより精製することにより、ＨＤ−４を７０６ｍｇ（０．２６３ｍｍｏｌ、収率３５．１％）得た。
【０１３７】
ＨＤ−４の同定データは以下の通りであった。
1Ｈ−ＮＭＲ［ＣＤＣｌ3］：δ［ｐｐｍ］＝３．５０（３Ｈ、ｍ）、３．６７（３Ｈ、ｔ、Ｊ＝８．７Ｈｚ）、３．８３（６Ｈ、ｄ、Ｊ＝４．２Ｈｚ）、３．９４（６Ｈ、ｍ）、４．７８（３Ｈ、ｍ）、５．０３（３Ｈ、ｓ）。
19Ｆ−ＮＭＲ［ＣＤＣｌ3］：δ［ｐｐｍ］−８８．８（６６Ｆ、ｍ）、−８６．９（９Ｆ、ｓ）、−７７．９（６Ｆ、ｍ）。
【０１３８】
（合成例５  ＨＤ−５の合成）
下記の手順で円盤状化合物ＨＤ−５の合成した。
【０１３９】
【化２０】
2014218444.tif 000022
【０１４０】
化合物（４）４００ｍｇ（１．３６ｍｍｏｌ）、Ｎ，Ｎ−ジメチルホルムアミド（ＤＭＦ）１ｍＬ、及び化合物（２）３．５７ｇ（４．４９ｍｍｏｌ）をガラス製反応容器に取り、１，８−ジアザビシクロ［５．４．０］ウンデカ−７−エン（ＤＢＵ）２４．８ｍｇ（０．１６３ｍｍｏｌ）を加え、１００℃で１０時間反応させた。放冷後、酢酸エチル−１５ｗｔ％食塩水−ＦＣ−７２（商品名、住友スリーエム社製）で分液し、ＦＣ−７２層を硫酸ナトリウムで乾燥させた。濾過後、溶媒を減圧留去し、残渣をシリカゲルカラムクロマトグラフィーにより精製することにより、ＨＤ−５を２７４ｍｇ（０．１０２ｍｍｏｌ、収率７．５％）得た。
【０１４１】
ＨＤ−５の同定データは以下の通りであった。
1Ｈ−ＮＭＲ［ＣＤＣｌ3］：δ［ｐｐｍ］＝２．３８（３Ｈ、ｄ、Ｊ＝３．６Ｈｚ）、３．７８（６Ｈ、ｍ）、３．９０（６Ｈ、ｔ、Ｊ＝７．５Ｈｚ）、３．９８（６Ｈ、ｄ、Ｊ＝４．２Ｈｚ）、４．１５（３Ｈ、ｍ）、６．１１（３Ｈ、ｓ）。
19Ｆ−ＮＭＲ［ＣＤＣｌ3］：δ［ｐｐｍ］−８８．９（６６Ｆ、ｍ）、−８７．０（９Ｆ、ｓ）、−７８．０（６Ｆ、ｍ）。
ＭＡＬＤＩ／ＴＯＦ−ＭＳ：ｍ／ｚ＝２７０４．２［Ｍ+＋Ｎａ］。
【０１４２】
（合成例６  ＨＤ−６の合成）
下記の手順で円盤状化合物ＨＤ−６の合成した。
【０１４３】
【化２１】
2014218444.tif 000023
【０１４４】
化合物（６）５９ｍｇ（０．３４３ｍｍｏｌ）、化合物（７）１．２９ｇ（１．５１ｍｍｏｌ）及びＮ，Ｎ−ジメチルホルムアミド（ＤＭＦ）１ｍＬをガラス製反応容器に取り、１００℃で８時間反応させた。放冷後、酢酸エチル−１５ｗｔ％食塩水−ＦＣ−７２で分液し、ＦＣ−７２層を硫酸ナトリウムで乾燥させた。濾過後、溶媒を減圧留去し、残渣をシリカゲルカラムクロマトグラフィーにより精製することにより、ＨＤ−６を７９４ｍｇ（０．２２２ｍｍｏｌ、収率６４．６％）得た。
【０１４５】
ＨＤ−６の同定データは以下の通りであった。
1Ｈ−ＮＭＲ［ＣＤＣｌ3］：δ［ｐｐｍ］＝２．００−２．９９（２４Ｈ、ｍ）、３．５９（８Ｈ、ｍ）、３．８８（１２Ｈ、ｍ）。
19Ｆ−ＮＭＲ［ＣＤＣｌ3］：δ［ｐｐｍ］−９０．１〜−８７．１（１００Ｆ）、−７９．０〜−７８．４（８Ｆ）。
ＭＡＬＤＩ／ＴＯＦ−ＭＳ：ｍ／ｚ＝３５８０．３［Ｍ+］。
【０１４６】
（合成例７  ＨＤ−１７の合成）
下記の手順で円盤状化合物ＨＤ−１７の合成した。
【０１４７】
【化２２】
2014218444.tif 000024
【０１４８】
化合物（１）１．５０ｇ（６．０９ｍｍｏｌ）をガラス製反応容器にとり、テトラヒドロフラン（ＴＨＦ）６ｍＬおよびＮ，Ｎ−ジメチルアセトアミド（ＤＭＡｃ）６ｍＬに溶解させた。炭酸カリウム１．７０ｇ（１２．２ｍｍｏｌ）及び化合物（２）８．７２ｇ（９．３９ｍｍｏｌ）を加え、８０℃で１時間反応させた。放冷後、酢酸エチル−水で分液した。有機層を１０ｗｔ％食塩水、２５ｗｔ％食塩水で洗浄し、硫酸ナトリウムで乾燥させた。濾過後、溶媒を減圧留去し、残渣をシリカゲルカラムクロマトグラフィーにより精製することにより、化合物（３）を１．１８ｇ（１．１７ｍｍｏｌ、収率１９．３％）得た。
【０１４９】
化合物（３）の同定データは以下の通りであった。
1Ｈ−ＮＭＲ［ＣＤＣｌ3］：δ［ｐｐｍ］＝１．７９（１Ｈ、ｔ、Ｊ＝５．４Ｈｚ）、３．６１（２Ｈ、ｔ、Ｊ＝５．１Ｈｚ）、３．７７（２Ｈ、ｍ）、４．１６（２Ｈ、ｔ、１０．２Ｈｚ）、７．７３（３Ｈ、ｍ）、８．１３（１Ｈ、ｍ）。
19Ｆ−ＮＭＲ［ＣＤＣｌ3］：δ［ｐｐｍ］−８８．７（２２Ｆ、ｍ）、−８６．９（３Ｆ、ｓ）、−７３．３（２Ｆ、ｍ）。
ＭＡＬＤＩ／ＴＯＦ−ＭＳ：ｍ／ｚ＝１０４６．９［Ｍ+＋Ｎａ］。
【０１５０】
【化２３】
2014218444.tif 000025
【０１５１】
次いで、化合物（３）１．５２ｇ（１．５１ｍｍｏｌ）をガラス製反応容器にとり、アセトニトリル１０ｍＬに溶解させた。炭酸カリウム６２６ｍｇ（４．５３ｍｍｏｌ）およびｍ−トルエンチオール３７５ｍｇ（３．０２ｍｍｏｌ）を加え、室温で２時間反応させた。酢酸エチル−水−ＦＣ−７２で分液し、ＦＣ−７２層を硫酸ナトリウムで乾燥させた。濾過後、溶媒を減圧留去し、残渣をシリカゲルカラムクロマトグラフィーにより精製することにより、化合物（４）を１．１２ｇ（１．３４ｍｍｏｌ、収率８８．６％）得た。
【０１５２】
化合物（４）の同定データは以下の通りであった。
1Ｈ−ＮＭＲ［ＣＤＣｌ3］：δ［ｐｐｍ］＝１．４９（１Ｈ、ｓ）、２．１２（１Ｈ、ｓ）、２．９０（２Ｈ、ｔ、Ｊ＝５．０Ｈｚ）、３．２３（２Ｈ、ｔ、１０．５Ｈｚ）、３．６４（２Ｈ、ｍ）。
19Ｆ−ＮＭＲ［ＣＤＣｌ3］：δ［ｐｐｍ］−８８．８（２２Ｆ、ｍ）、−８６．９（３Ｆ、ｓ）、−７５．７（２Ｆ、ｍ）。
【０１５３】
【化２４】
2014218444.tif 000026
【０１５４】
さらに、化合物（４）１．１２ｇ（１．３４ｍｍｏｌ）をガラス製反応容器にとり、テトラヒドロフラン（ＴＨＦ）３ｍＬに溶解させた。氷冷下、化合物（５）４１．２ｍｇ（０．２２３ｍｍｏｌ）を加え、１時間攪拌した。加熱還流下で４時間反応後、ＴＨＦを減圧下留去した。１，４−ジオキサン３ｍＬを加え、加熱還流下４時間反応後、１，４−ジオキサンを減圧下留去した。ハロカーボン１．８オイル（商品名、ハロカーボン社製）２ｍＬを加え、１２０℃で５時間反応させた。放冷後、ＦＣ−７２−水で分液し、ＦＣ−７２層を硫酸ナトリウムで乾燥させた。濾過後、溶媒を減圧留去し、残渣をシリカゲルカラムクロマトグラフィーにより精製することにより、ＨＤ−１７を１７０ｍｇ（０．０６５６ｍｍｏｌ、収率２９．４％）得た。
【０１５５】
ＨＤ−１７の同定データは以下の通りであった。
1Ｈ−ＮＭＲ［ＣＤＣｌ3］：δ［ｐｐｍ］＝３．７２−３．９０（１２Ｈ）、４．３０（６Ｈ）。
19Ｆ−ＮＭＲ［ＣＤＣｌ3］：δ［ｐｐｍ］−７３．２〜−７４．９（６Ｆ）、−８７．２〜−９１．１（７５Ｆ）。
ＭＡＬＤＩ／ＴＯＦ−ＭＳ：ｍ／ｚ＝２５９２．３［Ｍ+］。
【０１５６】
（実施例１及び２）
＜ＬＢ膜製造装置＞
ＬＢ膜製造装置本体としては、ＮＬ−ＬＢ４００−ＭＷＣ  ａｎｄ  Ｌ−Ｂ  ＦＩＬＭ  ＤＥＰＯＳＩＴＩＯＮ  ＳＹＳＴＥＭ−ｃｏｎｔｒｏｌｌｅｒ（フィルジェン（株）製）を用いた。なお、圧縮は、トラフ全体を使うク―ンバリア方式を用いた。
ＬＢ膜製造装置の周辺基としては、ＰＣ制御装置（ＮＥＣ（株）製）、除振台としてアクティブ微小振動制御システムＴＳ−１５０（卓上型）（ＨＥＲＺ（株）製）、トラフ内水温制御装置としてＣＴＲ４２ＷＳ  ａｎｄ  ＣＴＥ４２ＷＳ（Ｙａｍａｔｏ−Ｋｏｍａｔｓｕ（株）製）を用いた。
ＬＢ膜製造装置はその全体をビニールで覆い、窒素ガスを２Ｌ／分で導入し、埃が入らないようにした。また、トラフ内に導入する超純水は、超純水製造装置Ｌａｂ（ＭＩＬＬＩＰＯＲＥ社製）を用いて調製した。
【０１５７】
＜展開溶液の調製＞
ＨＤ−１をＡＫ−２２５（旭硝子社製）に混合し、展開溶液を作成した。展開溶液の濃度は４０７．４８μｍｏＬ／Ｌであった。ここで、ＡＫ−２２５はＣＦ3ＣＦ2ＣＨＣｌ2とＣＦ2ＣｌＣＦ2ＣＦ2Ｃｌの混合物である
【０１５８】
＜展開工程＞
ＬＢ膜製造装置のトラフ内に上記超純水（１８．２ＭΩ）を２Ｌ導入し、トラフの水温制御装置により水温を２５．０℃にセットした。２時間後、ＬＢ膜製造装置の表面圧π値が安定していることを確認し、表面圧値をゼロにリセットした後、ＨＤ−１溶液をマイクロシリンジで徐々（１滴［１〜３μＬ］／３０秒）に滴下した。滴下量は表１の通りとした。
【０１５９】
＜圧縮工程＞
展開溶液の滴下開始から４０分後に、等歪圧縮モード、圧縮率（５％／ｍｉｎ）でＨＤ−１が展開されたエリアの圧縮を開始した。最大エリア（９２６．４ｃｍ2）から最小面積（９５．２ｃｍ2）まで圧縮した。圧縮過程におけるＨＤ−１のπ−Ａ曲線を図６に示した。図６では、一分子の占有面積に相当する直径を、その占有面積に相当する円盤状分子の直径に換算して表示している。ＨＤ−１の円盤状核の直径は１３〜１５Åであり、図６では、円盤状分子骨格のトリフェニルメラミンの直径（１３〜１５Å）に類似の占有面積付近まで単調に増加するが、そこで鋭い変曲点を持ち、その後の圧縮過程ではほとんど表面圧が変化しないという特徴を有していた。
【０１６０】
図６の最圧縮状態のπ−Ａ曲線の立ち上がり部分の値は明らかに１０ｓｑÅ未満であり、これはパーフルオロ基を有する分子鎖の占有断面積が１０ｓｑÅ未満になるＬＢ単分子層膜であることを示しており、パーフルオロ基を有する分子鎖の部分構造でもあるパーフルオロアルキル基の断面積（文献値）が３５ｓｑÅであることからしても、このデータが異常な高圧縮状態にあることを示唆している。
【０１６１】
なお、圧縮工程では平衡緩和モードを用いてもよい。一回毎の圧縮時間を１５ｓｅｃとし、その際の圧縮速度を１５ｍｍ／ｍｉｎと規定し、１５／４ｍｍだけ移動し、静止させた。ここでは、圧縮した分だけ表面圧が上がるが、静止している緩和時間９０ｓｅｃ間に緩和表面圧０．０４ｍＮ／ｍ以下の表面圧の変化であればさらなる圧縮を始め、０．０４ｍＮ／ｍ  以上の表面圧の変化であれば、さらに９０ｓｅｃ間静止し、その表面圧の変化が  ０．０４ｍＮ／ｍ以下になるまで、さらに９０ｓｅｃ間の静止を繰り返した。このモードは、圧縮により弾性変形が含まれる場合は、それが緩和されるまで待つことにより、弾性変形の戻り切れない分を塑性変形とみなすことの無いよう、正確に塑性変形だけのπ−Ａの変化を捉えるためのより正確な圧縮モードであるが、非常に時間のかかる測定方法である。しかし、この平衡緩和モードでのπ−Ａ曲線が振動するなら、その圧縮領域では塑性変形と共に弾性変形が起る圧縮過程であることをも表わしている。
【０１６２】
＜採取工程＞
上記のようにして得られた単分子層膜を金基板上に採取した。なお、採取工程で用いた金基板は、赤外ＲＡＳ用ミラー（Ａｕ  １５ｍｍ×２５ｍｍ×４５ｎｍ厚ｏｎ２６ｍｍ×７７ｍｍ×１ｍｍ厚ガラスＪＡＳＣＯエンジニアリング（株）製）とした。金基板はアセトン中において超音波で１０分間洗浄し、取り出した後、さらにアセトンで洗って、窒素気流下において乾燥させた。次に、ＵＶオゾンクリーナー（ＵＶＯ−ＣＲＥＡＮＥＲ  Ｍｏｄｅｌ  Ｎｏ．４２  Ｊｅｌｉｇｈｔ  Ｃｏｍｐａｎｙ，Ｉｎｃ．製）の深さ５ｍｍの位置にセットし、表、裏各々１０分間、計２０分間、ＵＶ光とオゾンによる洗浄処理を行った。
【０１６３】
ＬＢ膜製造装置のディッパに前処理を施した金基板（赤外ＲＡＳ用ミラー）を設置し、Ａｕスパッタ膜最上部より５ｍｍ上まで浸漬した。その後、形成されたＬＢ単分子層膜の表面厚が所定の条件となったところで金基板を引き上げ、採取を行った。金基板上昇速度は、１．０ｍｍ／ｍｉｎであった。このようにして得られた分子膜の分子鎖占有断面積を表１に示す。
【０１６４】
（実施例３〜１５）
実施例３〜１５では、環状基を有する両親媒性分子と、環状基を有さない両親媒性分子を含む分子膜を作成した。ＨＤ−１とＨＤ−１０を表１のモル比となるように混合し、混合物のテトラヒドロフラン溶液を作成した。テトラヒドロフラン溶液を等歪モード３％／ｍｉｎで圧縮し、ＬＢ単分子層膜を形成した。なお、ここでは、実施例１の装置を使用し、表１の条件で展開及び圧縮を行った。このようにして得られた分子膜の分子鎖占有断面積を表１に示す。
【０１６５】
（実施例１６及び１７）
実施例１６及び１７では、環状基を有さない両親媒性分子（ＰＦＰＥ鎖状化合物）からラングミュアー膜を作成した。ＨＤ−１０のテトラヒドロフラン溶液を等歪モード３％／ｍｉｎで圧縮し、ＬＢ単分子層膜を形成した。なお、ここでは、実施例１の装置を使用し、表１の条件で展開及び圧縮を行った。このようにして得られた分子膜の分子鎖占有断面積を表１に示す。
【０１６６】
（比較例１及び２）
比較例では、下記の化合物を用いてラングミュアー膜を作成した。
【０１６７】
【化２５】
2014218444.tif 000027
【０１６８】
ＨＤ−８は、ＨＤ−１のＰＦＰＥ側鎖がアルキル基に替わった化合物である。Ｃ−１のクロロホルム溶液［濃度；４３８．２６６μｍｏｌ／Ｌ  ＣＨＣｌ3  １４０μＬ    ２５．０℃条件下］は、実施例１の装置を使用し、表１の条件で展開及び圧縮を行った。このようにして得られた分子膜の分子鎖占有断面積を表１に示す。また、そのπ−Ａ曲線を図７（ａ）に示す。ＨＤ−８の限界圧縮状態での分子占有面積は、７０ｓｑÅであった。
ＨＤ−９も両親媒性物質であり、鉄面上では側鎖を垂直に空気面側に向け、トリアリールメラミン環は鉄面に水平に配向することはＦＴ−ＩＲ  ＲＡＳスペクトルで確認したが、水面上では特に圧縮度が増加すると安定なラングミュアー膜を形成しなかったため、分子鎖の占有断面積を測定できなかった。
【０１６９】
図７（ａ）〜（ｃ）に示す、これらのπ−Ａ曲線は、ＨＤ−８（図７（ａ））、  ＨＤ−７（図７（ｂ））、ＨＤ−１（図７（ｃ））、について各々π−Ａ曲線が等歪み法、π−Ａ曲線が平衡緩和法で評価した結果である。各々の円板状化合物について、側鎖由来と考えられる３点の相違が明らかに見られる。
第一は、表面圧が上がり始める、すなわち円盤状化合物が接触し始める分子占有面積が、ＨＤ−８＜ＨＤ−７＜＜ＨＤ−１であることである。これは、一般的に分子間相互作用の大きな分子ほど凝集を解くことができず、最初から塊りで存在するために見かけ上の分子占有面積が小さく出ると解釈できる。
第二は、表面圧の相対値だが、側鎖同士の接触による表面圧の差異を表しており、回転障壁エネルギーの大きさに対応していることは膜の表面圧を理解する上でとても興味深い結果である。
第三は、まさに弾性変形の寄与の差異である。ＨＤ−８のアルキル鎖はその寄与が当初から極めて大きく、ｖａｎ  ｄｅｒ  Ｗａａｌｓ引力由来の相互作用が顕著に働いていることが分かる。ＨＤ−７はＨＤ−８に比較するとかなり小さいが、高圧縮状態、高稠密状態では恐らくパーフルオロアルキル基の剛直性ゆえの熱揺らぎによる側鎖の絡み合いの緩和の時間が大きくなって現れているものと推察される。それらに対して、ＨＤ−１では、等歪み法でも平衡緩和法でもほとんど同じπ−Ａ曲線が得られており、連続的な圧縮操作でも弾性変形は即座に解消されていることが分かる。これはパーフルオロエチレンオキシ鎖の分子間相互作用が小さくかつ柔軟性も極めて高いことが相乗効果として表れていると考えられる。
これらの結果は、アルキル鎖がＰＦＰＥ鎖に比較して実際に非常に相互作用しやすく、逆にＰＦＰＥ鎖が互いに影響を及ぼし合うことなく稠密化が可能であることを強く支持する結果である。
【０１７０】
また、図７（ｄ）からわかるように、占有断面積には以下の関係が見られる。
ＰＦＰＥ鎖６．８ｓｑÅ＜ＰＦＡ鎖９．１ｓｑÅ＜Ａｌｋｙｌ鎖１１．７ｓｑÅ
加藤貞二; 表面科学 Vol.21, No.10, pp.608-614,(2000). にはＰＦＡ鎖が３５ｓｑÅ、アルキル鎖が１９ｓｑÅと報告されており、そのほか、アルキル基についてはH.E.Ries, Sci. Amer., 244, No.3 152 (1961) にはステアリル鎖、ヘキサトリアコンチル鎖いずれも２０ｓｑÅと類似の値が報告されている。一方、ＰＦＡ鎖については、特開平５−７７４７で、ＬＢ膜の限界占有面積が４３ｓｑÅと報告されている。
このように本発明の実施例の測定値は、類似の条件で測定され、報告されている文献値のいずれよりも遥かに小さく、またアルキル鎖よりｖａｎ  ｄｅｒ  Ｗａａｌｓ  半径が大きいＰＦＡ鎖のほうが明確に小さい値となっている。
しかし、これらの序列は各側鎖の実質的な占有断面積ではなく、図７（ａ）から図７（ｃ）で明らかになった側鎖間相互作用による圧縮時の弾性変形が解消されないで残り、塑性変形の積分として見積もられた値と考えるべきである。したがって、この序列は側鎖間相互作用の影響または寄与の大きさの序列である。
また、側鎖の占有断面積の観点からは、水素よりフッ素が大きいので、ＰＦＰＥ鎖〜ＰＦＡ鎖＞Ａｌｋｙｌ鎖は明らかであり、恐らくＡｌｋｙｌ鎖もＰＦＰＥ鎖が示す６．８ｓｑÅより実質的には小さいと推測される。
【０１７１】
実施例１及び２では、ＨＤ−１  単独での限界圧縮占有面積を求め、その１／６を側鎖ＰＦＰＥ１本の限界占有断面積とした。さらに、実施例２〜１５では、ＨＤ−１  にＨＤ−１０を加え、その限界圧縮断面積を求めた。そのＨＤ−１０：ＨＤ−１の比率を次第に上げていき、その比率が１に近づく値をもってＨＤ−１０すなわちＰＦＰＥ鎖１本の限界占有断面積とした。また、実施例１６及び１７では、ＨＤ−１０単打奥での限界圧縮占有断面積を求めた。各実施例及び比較例の限界圧縮占有断面積を以下の表１に記載した。
【０１７２】
【表１】
2014218444.tif 000028
【０１７３】
表１には、各実施例及び比較例の組成と各々のπ−Ａ曲線から読み取ったパーフルオロ基を有する分子鎖一本の限界占有断面積が示されている。表１からわかるように、実施例１〜１７では、パーフルオロ基を有する分子鎖一本の限界占有断面積は１０ｓｑÅ以下であり、超高稠密化された分子膜が得られていることがわかる。中でも、実施例２〜１７では、パーフルオロ基を有する分子鎖一本の限界占有断面積は５ｓｑÅ以下であり、驚くべきことに、実施例１６及び１７では、パーフルオロ基を有する分子鎖一本の限界占有断面積は１ｓｑÅ以下であった。
なお、この検証法によって、表１の実施例１６及び１７では最圧縮状態で若干の表面圧の上昇が観察された。ＨＤ−１０単独では極く一部、水への溶解が起ることが分かった。逆にＨＤ−１が共存するとＨＤ−１０は水面上に安定な混合膜を形成して存在することが示唆された。
一方、比較例１では、分子鎖一本の限界占有断面積は７０ｓｑÅであり、稠密化の度合いが著しく劣っていることがわかる。また、比較例２では、水面上では安定なラングミュアー膜を形成しなかったため、分子鎖の占有断面積を測定できなかった。
【０１７４】
なお、表１において、実施例２〜１５のＨＤ−１とＨＤ−１０の重量は、１０ｍＬのメスフラスコに入れる各々の重量［ｍｇ］を記載した。しかし実際には、より正確に計量するために予めＨＤ−１とＨＤ−１０のＴＨＦ溶液を作成し、その必要ｍｇに相当する体積を１０ｍＬのメスフラスコに計量し、その後、１０．０ｍＬとなるようにＴＨＦで希釈した。
また、各々の実験では、ＨＤ−１／ＨＤ−１０の混合膜の展開前のπ−Ａ曲線（実際にはほとんど直線）を測定し、π−Ａ曲線を測定後は、水面上のＨＤ−１／ＨＤ−１０の混合膜を吸引によって表面圧が負の値になるまで吸い取り除去し、その後、改めてπ−Ａ曲線を測定して、ＨＤ−１／ＨＤ−１０の混合膜の展開前のπ−Ａ曲線と変わらないことを確認した。
なぜなら、ＨＤ−１０はフッ素系の撥水性アルコールであるが、界面活性剤でもあり、ＨＤ−１／ＨＤ−１０の混合膜の形成中に一部が溶解してミセルを形成して水中に存在する懸念がある。しかし、水面上のＨＤ−１／ＨＤ−１０の混合膜を除去すれば、ＨＤ−１０が界面活性剤として水面上にくるため、そのπ−Ａ曲線を測定すれば、ＨＤ−１０の水面上の有無を高感度で確認できるからである。
【０１７５】
ＨＤ−１とＨＤ−１０の混合展開液の組成と限界占有断面積の関係を表したグラフを図８（ａ）に示す。図８（ａ）の各π−Ａ曲線から求められたＰＦＰＥ鎖１本の限界圧縮断面積については、以下のようにして求めた。表１の実施例１２のＨＤ−１：ＨＤ−１０＝１：９９を例に示す。
図８（ａ）の分子占有面積の分子は、この場合は「ＨＤ−１が１分子とＨＤ−１０が９９分子」を「１分子」とみなして計算する。従って、その分子量はＨＤ−１  ３０３０．８２＋ＨＤ−１０  ４４８．０８×９９＝４７３９０．７４であり、濃度に換算すれば、６．６６ｍｇ／ｍＬ÷４７３９０．７４＝１４０．３４μｍｏｌ／Ｌである。これを６００μＬ展開した。得られたπ−Ａ曲線（図８（ｂ））から、先ず  「１分子」の分子占有面積［６５．７ｓｑÅ］を求め、これをその「１分子」を構成するＨＤ−１のＰＦＰＥ鎖６本とＨＤ−１０の９９本の合計１０５本で割ることで、ＰＦＰＥ１本の（平均）断面積［０．６２６ｓｑÅ］を求めた。
【０１７６】
上記の操作を表１の実施例３〜１５について行った。ＨＤ−１０ＰＦＰＥ鎖１本の平均断面積を、全ＰＦＰＥ鎖のうちのＨＤ−１０由来のＰＦＰＥ鎖の比に対してプロットした図を図８（ｃ）に示す。図８（ｃ）より、ＨＤ−１０由来のＰＦＰＥ鎖の比率が大きくなる程、ＰＦＰＥ鎖１本の平均断面積が小さくなっていることがわかる。
【０１７７】
＜ｖａｎ  ｄｅｒ  Ｗａａｌｓ  半径との比較＞
ｖａｎ  ｄｅｒ  Ｗａａｌｓ  半径については、その側鎖を認識する隣接基の半径を極限まで小さくした条件で分子体積を求め、さらに得られた分子長で割って、各々の平均断面積を求めた。その結果、ＰＦＰＥ鎖の直径は４．３６Å、分子断面積は１４．９３ｓｑÅであった。しかし、本発明では、ＨＤ−１０のＰＦＰＥ鎖１本の限界占有断面積の実験値が０．５ｓｑÅ以下であり、一桁以上小さい値が得られていることがわかった。
【０１７８】
以上のことから、ＰＦＰＥ鎖単独のＬＢ膜を形成した場合、その限界占有断面積を求め、ＰＦＰＥ鎖はｖａｎ  ｄｅｒ  Ｗａａｌｓ  半径から想定される断面積の１／１０以下の限界占有断面積をもつことは確からしいという結果を得た。
【０１７９】
さらに、図８（ｃ）より、ＨＤ−１０の分子占有面積はＨＤ−１の中の１本のＰＦＰＥ鎖の分子占有面積より明らかに小さいことが分かった。すなわち、これまでｖａｎ  ｄｅｒ  Ｗａａｌｓ半径の概念では考えられなかった、高い稠密化の現象がこのＰＦＰＥ鎖を持った化合物では起り得ることは明らかである。また、ＰＦＰＥ鎖のほとんどをＨＤ−１０にしたＬＢ膜での限界占有面積がａｂ  Ｉｎｉｔｉｏ計算で求めたＰＦＰＥの断面積０．４８５ｓｑÅと同じオーダーの値０．７５ｓｑÅとして得られたことは、ＰＦＰＥ鎖をもった一連の化合物の高稠密化現象がその環構造の凹凸の埋め込みだけでなくＰＦＰＥ鎖自体が極めて高稠密化できることの真実性とこの実験の精度の高さをも示していると言える。
【０１８０】
（実施例１８〜２０）
実施例１８〜２０では、環の直径が異なるものや、また環の凹凸が明瞭なものと不明瞭なトリフェニルメラミン環以外の環構造に関して、ＨＤ−１〜ＨＤ−３と同様の複数のＰＦＰＥ鎖が中心環から放射状に延びた円盤状化合物のＨＤ−４〜ＨＤ−６  について、実施例１と同様の方法で検証を行った。ここでは、実施例１の装置を使用し、下記の条件で展開及び圧縮を行った。
ＨＤ−４のフッ素系溶液［濃度；３７６．０７４μｍｏｌ／Ｌ  Ｖｅｒｔｒｅｌ  ７５μＬ  ａｔ  ２５．０℃］
ＨＤ−５のフッ素系溶液［濃度；３９７．２８２μｍｏｌ／Ｌ  Ｖｅｒｔｒｅｌ  ７５μＬ  ａｔ  ２５．０℃］
ＨＤ−６のフッ素系溶液［濃度；２８４．８３４μｍｏｌ／Ｌ  Ｖｅｒｔｒｅｌ  １００μＬ  ａｔ  ２５．０℃］
【０１８１】
図９は、ＨＤ−４〜ＨＤ−６のＬＢ単分子層膜形成におけるπ−Ａ曲線である。ＨＤ−４〜ＨＤ−６は全てが明確な変曲点を示した。その変曲点での分子占有面積の序列は、分子軌道計算から求めた円盤状核の分子占有面積の序列に対応しているが、円盤状核自体より遥かに大きい分子占有面積で変曲点を迎えている点がＨＤ−１とは大きく異なる。また、ＦＴ−ＩＲ  ＲＡＳ  スペクトルは、ＨＤ−４〜ＨＤ−６のいずれの側鎖も変曲点以前の低濃度から界面に垂直に立っていることを示しており、円盤状核とＰＦＰＥ鎖を繋ぐ連結基部分の影響を受けている可能性がある。
変曲点に続くｐｌａｔｅａｕに関しては、ＨＤ−６は滑らかな単調増加であり、ＨＤ−４，５とは異なるが、凹凸が明確でないためか、もしくは骨格が相対的に柔らかくて変形するためではないかとも考えられる。なお、ＨＤ−４〜ＨＤ−６のＬＢ単分子層膜においても、分子鎖の占有断面積は１０ｓｑÅ以下であった。
【０１８２】
（膜構造の解析）
＜ラングミュアー膜の採取と分子配向状態の解析＞
次いで、金基板上に採取された圧縮度の異なるＬＢ単分子層膜のＨＤ−１分子の配向状態の解析した。解析には、図１０（ａ）に示すようなＦＴ−ＩＲ  ＲＡＳ法を用いた。通常のＦＴ−ＩＲ  スペクトルは、〜０．１μｍの厚みがほぼ測定の限界であるが、ＦＴ−ＩＲ  ＲＡＳ法を用いた場合、有機化合物の単分子膜すなわち〜１ｎｍ厚の試料のＩＲスペクトルが得られる。すなわち、ＦＴ−ＩＲ  ＲＡＳ法は、一般的なＦＴ−ＩＲ法の１００倍近い感度を有する測定方法である。図１０（ａ）に示されているように、ＩＲ光は光反射性の金属面に全反射するような低入射角で当てると、入射面に垂直な（基板面内）方向の振動は互いに打ち消し合い、逆に、入射面内、すなわち金属面に垂直な方向の振動はより強め合った反射ＩＲ光が得られるため、基板に対して垂直方向の振動のみを高感度に捉えることになる。さらに、ＩＲ光が低入射角で入るため、試料内を通る光路長が、垂直反射や透過法に比べても数倍稼げることで、超薄膜での分子配向の情報を高感度で得ることができる。従って、無配向状態でのＩＲ  スペクトルと比較することで、単分子膜の分子配向に関する情報を引き出すことが可能になる。なお、本発明では、ＦＴ−ＩＲ分光器として、ＦＴ−ＩＲ  ６３００（日本分光（株）製）を用いた。ここでは、ＩＲレーザから光干渉計及び試料室、ＭＣＰ検出器に至る全光路を真空系に脱気でき、ＣＯ2とＨ2Ｏの吸収バンドがほとんど無い極めて高感度なＲＡＳ測定が可能となっている。
【０１８３】
図１０（ｂ）の左図に示すように、ＰＦＰＥ鎖が基板に垂直に配向している場合、ジフルオロメチレン基は基板に平行に配向するので、基板に対して垂直方向の振動のみが検出される。ＦＴ−ＩＲ  ＲＡＳ法では、官能基の数としては圧倒的に多いジフルオロメチレン基ＣＦ2の逆対称伸縮振動のピーク（〜１２９０ｃｍ-1）は見えず、逆に圧倒的に官能基数の少ない末端Ｃ−ＣＦ3基のＣ−Ｃ伸縮のピーク（１２５５〜１２６５ｃｍ-1）のみが検出されることになる。一方、ＰＦＰＥ鎖が基板に水平に配向している場合としては、その代表的化合物であるＨＤＤ用の潤滑剤であるＦｏｍｂｌｉｎ  Ｚ−Ｔｅｔｒａｏｌ（Ｓｏｌｖａｙ  Ｓｏｌｅｘｉｓ  社製）が、磁気記録材料の保護膜であるダイヤモンドライクカーボン膜の上に水平配向していることはよく知られており、この場合のジフルオロメチレン基は基板に垂直に配向しているのでジフルオロメチレン基ＣＦ2の逆対称伸縮振動のピーク（〜１２９０ｃｍ-1）が検出されることになる。
図１０（ｂ）には、Ａｕ基板上に採取したＨＤ−１の分子膜のＦＴ−ＩＲ  ＲＡＳスペクトルが示されている。ここでは、ＨＤ−１が、Ａｕ基板面に円盤状核を水平配向させ、ＰＦＰＥ鎖は鋭く垂直に配向していることを如実に示されている。すなわち、側鎖基を水面に垂直に向けて配向しているものと考えられることが分かった。
【０１８４】
また、図１１に示されるように、ラングミュアー膜の圧縮により、ＰＦＰＥ鎖末端Ｃ−ＣＦ3伸縮振動のピーク波数は、最低圧縮時（１２５１．６ｃｍ-1）から最高圧縮時（１２６５．１ｃｍ-1）まで約１３．５ｃｍ-1も高波数シフトしている。これは、ＰＦＰＥ鎖は、圧縮の影響を最もうける側鎖は隣接基との相互作用の観点で側鎖長を徐々に伸ばし結合エネルギーを増大させる、すなわち高波数シフトという連続的な変化を起こしていると考えられる。
【０１８５】
＜ラングミュアー膜表面の凹凸形状および膜厚の非接触光学系による解析＞
次いで、実施例で得られた分子膜が、多層膜ではなく均質な単分子層膜であるか検証した。この検証には、光干渉膜厚測定を用いた。ここでは、使用する側鎖ＰＦＰＥの厚み以下の均質性をもった膜ができていることを実証するために、Ａｕ基板上に採取したＨＤ−１の分子膜について下記の膜厚測定を行った。評価には、超高分解能非接触三次元表面形状計測システム  ＢＷ−Ａ５０Ｘ［Ｎｉｋｏｎ社製］を用いた。
【０１８６】
測定に用いたサンプルは下記四種類である。
参考例２０：レファレンスとして分子膜がのっていない赤外ＲＡＳ  ミラー基板
［Ａｕ１５ｍｍ×２５ｍｍ×４５ｎｍ厚ｏｎ  ２６ｍｍ×７７ｍｍ×１ｍｍ厚ガ  ラスＪＡＳＣＯエンジニアリング（株）製］
実施例２１：ＨＤ−１  分子膜  ２００％圧縮品
実施例２２：ＨＤ−１  分子膜  ４００％圧縮品
実施例２３：ＨＤ−１  分子膜  ４００％圧縮品  （表面が縞模様で散乱する箇所が存在する試料）
【０１８７】
参考例２０のＡｕ基板について測定した。その断面（深さ方向の変位）の測定結果は、全変動幅でも６Åで  統計的な二次元粗さは深さ方向で２．７Åであり、極めて平滑な面状であり、急激に１０Å程度の段差を生じている箇所は無いことが分かった（図１２（ａ））。
実施例２１の「ＨＤ−１  分子膜  ２００％圧縮品」の二か月経時品について測定した。通常竹べらの先で擦って有機膜の段差をつくるが、Ａｕ基板は非常に傷付きやすいので、二か月の間で膜に微細なひび割れが生じている箇所についてその段差の測定を行った。亀裂の深さはどれも１．５ｎｍ以下で、統計的な二次元粗さは深さ方向で５．８Åであった。この実施例２１は２００％圧縮品なので、もし多層化が起こっていると、その膜厚は最低でも２ｎｍはあり、その亀裂が生じているはずだが、そのなかにそのような深い亀裂は見られなかった（図１２（ｂ））。
実施例２２の「ＨＤ−１  分子膜  ４００％圧縮品」の二か月経時品について測定した。実施例２１と同様に、膜に微細なひび割れが生じている箇所についてその段差の測定を行った。しかし、測定の結果非常に均質な膜厚でできた被膜であることが分かった。亀裂深さは最大２ｎｍと出たが、非常に広い視野で均質であることを捉えており、その上で亀裂部分を選んでいるので、この膜厚もほぼ一層分と見なしてよいと考えられる。４００％圧縮品のため、もし多層化でできているなら、最低でも４ｎｍ程度の厚み、亀裂が各所に存在するはずであるが、そのような箇所は見られなかった（図１２（ｃ））。
実施例２３の「ＨＤ−１  分子膜  ４００％圧縮品  （表面が縞模様で散乱する箇所が存在する試料）」の二か月経時品について測定した。縞模様が高さ〜１５Å、幅６０Åの突起状の帯であることが分かった。これはＨＤ−１からなるものだからおよそ１層３列程度の塊りでできているものと推察される。これこそが最も危惧していた現象だが、またそれが起こると明確に検出できるので、逆にこのような現象はこれまでほとんど起こっていないし、均質なサンプルにはそのような部分的多層化は起こっていないという、逆にこれまでの分子膜の均質性を強く示唆する結果となった（図１２（ｄ））。なお、図１２（ｅ）はその突起の帯をもつ表面を三次元的に表わしたものである。実施例２１〜２３の解析を通じて、ＨＤ−１の分子膜は、そのＰＦＰＥ側鎖長に対応した総じて１０Å厚程度の均質薄膜であることが分かった。また、その他の実施例についてもＨＤ−１の分子膜と同様に均質薄膜であることが分かった。
【０１８８】
＜分子軌道計算によるＰＦＰＥ鎖の特徴の解析＞
分子軌道計算から見た各側鎖の特徴を解析した。ＰＦＰＥ鎖を用いるとなぜ高稠密化が可能になるのか検証するために、ＨＤ−１の中心骨格であるトリアリールメラミンの側鎖として、長鎖アルコキシ基、ポリエチレンオキシ基、パーフルオロアルキルオキシ基及びパーフルオロエチレンオキシ基について、後者と前三者の差異、類似性を比較した。各側鎖について、モデル的に構成鎖長元素の個数を合わせて、ＷＩＮＭＯＳＴＡＲで計算を行った。解析の結果を図１３に示した。
【０１８９】
図１３に示されているように、アルキル基は、炭素鎖が小さく炭素面が明確に見えている。一方、アルキル基の水素原子がフッ素に置き換わると炭素面の被覆効率が格段に上がっていることがわかる。なお、アルキル基の水素原子が臭素に置き換わったものでは、炭素に比較して臭素の原子半径が大きくなりすぎるために、かえって隙間ができていることがわかる。このことから、ＰＦＰＥ鎖はフッ素に覆われており、炭素鎖の電子密度が小さいことがわかった。すなわち、アルキル鎖とはｅｌｅｃｔｒｏｎ  ｒｉｃｈ  な炭素と水素の両方で分極しやすい、隣接基の分極の影響を受けやすい電子構造をしており、一方、ＰＦＰＥ鎖はその構成炭素がｅｌｅｃｔｒｏｎ  ｄｅｆｉｃｉｅｎｔ  で、さらに、元素中最も低分極性、周りの電子環境の影響を受けにくく、与えにくい元素で効率的に被覆されていることがわかった。
【０１９０】
また、ＰＦＰＥ鎖は柔軟性が高いことがわかった。図１４に、各側鎖のＣ−Ｃ−Ｃ結合またはＣ−ＣＯ−Ｃ結合の回転障壁エネルギーを計算した結果を示した。図１４からわかるように、ＰＦＰＥ鎖の最大の特徴は、どのような角度でも回転障壁エネルギーが小さいために、まさに柔軟に周りの構造に対応できる。
【０１９１】
＜Ｘ線反射率測定による膜厚と膜密度の測定＞
シリコンウェハー上にラングミュアー膜を形成し、Ｘ線反射率測定を行った。Ｘ線反射率測定法においては、直接的にその密度と膜厚を同時に測定することができる。Ｘ線に対する物質の屈折率は１よりもわずかに小さいため、表面が平坦な物質の表面すれすれにＸ線を入射すると全反射を起こす。入射Ｘ線強度に対する全反射Ｘ線強度（反射率）の薄膜表面への入射角度依存性を測定することにより、図１５に示すようなＸ線反射率の入射角依存性プロファイルを得ることができ、薄膜の構造パラメータ（各層の密度、膜厚、ラフネス）を非破壊で評価することができる。この測定のためには、できるかぎり平滑な基板が必要であり、シリコンウェハーがその目的には最も相応しいので、シリコンウェハー基板上に下記の三種類の分子膜試料をシリコンウェハー上に形成した。
実施例２４  ；  ＨＤ−１＋ＨＤ−１０  （１：１）  の圧縮度を三通り変えて作成した（実施例２４−１〜２４−３）。これらの実施例については、シリコンウェハーの吸着力が小さいため、高圧縮状態の分子膜をその密度のまま保持することができず、どれも同じ程度の中密度の膜となってしまっていたことが判明した。
実施例２５；  ＨＤ−１＋ＨＤ−１６  （  １：  ９９  ）
ＨＤ−１６はＨＤ−１０の二倍近くの膜厚になるはずで、ＨＤ−１６が６ｍｏｌでＨＤ−１  １ｍｏｌの占有面積にほぼ相当するので、占有面積比で１：１６．５  程度の圧倒的にＨＤ−１６が多い、すなわち二倍程度の膜厚のＬＢ膜が得られることを期待して分子膜を調製した。
実施例２６；  ＨＤ−７
ＨＤ−７はＰＦＡ基を側鎖末端に有し、ＨＤ−１のような変曲点を持たない一般的なπ−Ａ曲線を与えるような化合物であるが、その側鎖は剛直であり、分子間力はアルキル基よりは小さく、圧縮による稠密化がある程度可能であると期待して分子膜を調製した。
【０１９２】
Ｘ線反射率測定に用いた装置は、リガク製のＡＴＸ−Ｇである。Ｘ線源にはＣｕターゲットを用い、５０  ｋＶ−３００  ｍＡでＸ線を発生した。詳細な条件は以下に示す。
反射率測定
Ｓ１スリット              幅１．０  ｍｍ、高さ１０  ｍｍ
入射側光学素子            無し
Ｓ２スリット              幅１．０  ｍｍ、高さ１０  ｍｍ
Ｒｅｃｅｉｖｉｎｇスリット       幅１．０  ｍｍ、高さ１０  ｍｍ
受光側光学素子            無し
Ｇｕｒｄスリット          幅０．５  ｍｍ、高さ１０  ｍｍ
スキャン軸：２θ／(、スキャン範囲０〜２０(、  サンプリング幅０．０１(、
スキャン速度：０．１  (／ｍｉｎ（２θ／ω＝０  °〜２  °）、０．０５  (／ｍｉｎ（２θ／ω＝０．５  °〜２０  °）
２θ／ω＝０  °〜２  °の測定；別途Ａｌ箔を８枚重ねた物（手製アッテネータ  ）を設置した（検出器保護目的）。
【０１９３】
２θ／ω＝０  °〜２  °の測定の０．５  °〜２  °のデータと２θ／ω＝０．５  °〜２０  °の測定の０．５  °〜２  °のデータから、Ａｌ箔によるＸ線減衰を補正した。両者のデータをシグモイド関数により連結した後、２θ／ω＝１５  °〜２０  °のデータから基板ＳｉによるＸ線散乱（トムソン散乱、コンプトン散乱）分を算出し1)、データを補正した。得られた反射率データに対して、シミュレーションを行った。
【０１９４】
なお、Ｘ線反射率法では、予想される約１  ｎｍ前後の薄膜の絶対値評価精度が未確認なので、基板であるＳｉ  ｗａｆｅｒに対する大小関係（界面反射波のＰ波、Ｓ波の割合が逆転するので、明確に評価可能）及び、サンプル間の相対的な大小関係を調べた。膜厚についても誤差の評価が出来ていないので相対比較により解析した。
各シミュレーションの単分子層試料の密度と膜厚結果を表２に示す。膜厚が薄いため、数値の絶対値の信頼性は低いので、相対関係を考察した。
【０１９５】
【表２】
2014218444.tif 000029
【０１９６】
実施例２４−１〜２４−３の３種及び実施例２６の膜厚はほぼ同じで、実施例２５のみ厚くなっており、化合物の構造（パーフルオロ基を有する分子鎖の長さ）から予想される傾向と合致した。
すべての試料のシミュレーション密度値は少なくともＳｉの理論密度２．３３ｇ／ｃｍ3よりも高密度だった。試料間を比較すると最も高密度の実施例２４−１と２番目に高密度の実施例２４−２では、明確な違いは検出できなかったが、最も密度の低い実施例２４−３では定性的に前二者よりも低密度であり、π−Ａ曲線から予想される密度の序列とＸ線反射率で評価した密度の序列は一致した。
実施例２５では、Ｓｉよりも高密度であることは実施例２４と同じで、７ｇ／ｃｍ3以上だった。また、より剛直な側鎖であるパーフルオロ基を有する分子鎖を有する実施例２６も７ｇ／ｃｍ3以上だった。
また、実施例２４と実施例２６に用いた化合物の鎖長はほぼ同じ長さで、その測定膜厚は全て０．７ｎｍ程度の膜厚であった。一方、実施例２５に用いた化合物の鎖長は、実施例２４と実施例２６に用いた化合物のほぼ二倍の鎖長を有するが、その測定膜厚もほぼ二倍の１．６６ｎｍであり、鎖長と膜厚が対応していることが分かった。
すべてのサンプルはＳｉ  ｗａｆｅｒ基板（文献密度２．３３  ｇ／ｃｍ3）よりも高密度だった。π−Ａ曲線から予想される密度とＸ線反射率から評価した相対密度序列は一致した。また構造から予想される膜厚の序列とＸ線反射率から評価した相対膜厚序列も一致した。
Ｘ線強度が１／ｅに低下する深さをＸ線の潜り込み深さと定義した場合、２θ／ω＞１５°では、潜り込み深さが１８μｍを超える。表面数  ｎｍのサンプルに由来する散乱の寄与は無視でき、トムソン散乱、コンプトン散乱は、ほとんど基板Ｓｉ由来と考えられる。
【０１９７】
Ａｕ基板はＳｉ  ｗｅｆｅｒ  ほどの平滑性はないが、上記と同様のＸ線反射率測定ができれば、より高密度を実証できるものと考え、上述した試料基板の密度と膜厚の評価を行った。その結果、Ｓｉ  ｗａｆｅｒ基板と同様の膜厚の単分子層が形成されていることがわかった。
【０１９８】
＜ラングミュアー膜の屈折率評価＞
実施例で作成したラングミュアー膜について、表面プラズモン共鳴法を用いて屈折率を評価した。一般に光は電子波（ｐｌａｓｍｏｎ）とはカップリングしないが、金属表面ではその特殊性から光とカップリングを起こす電子波のモードが生じる。これが表面プラズモン（ｓｕｒｆａｃｅ  ｐｌａｓｍｏｎ）である。全反射表面にはエバネッセント波が発生しており、そのエバネッセント波のみが表面プラズモンとカップリングする。この現象を利用すると、金属表面上に１ｎｍ程度の試料（誘電体薄膜）が吸着しただけで、その誘電率に応じて光の反射光の共鳴角度が変化するので、微量の試料の測定が可能であり、さらに高感度でその誘電率、すなわち屈折率を測定できる。この方法はすでに確立された方法であって（Ｓｕｒｆａｃｅ  Ｐｌａｓｍｏｎ  Ｓｐｅｃｔｒｏｓｃｏｐｙ  ｏｆ  Ｏｒｇａｎｉｃ  ｍｏｎｏｌａｙｅｒ  Ａｓｓｅｍｂｌｉｅｓ  Ｉ．Ｐｏｃｋｒａｎｄ，  Ｊ．Ｄ．Ｓｗａｌｅｎ，  Ｊ．Ｇ．Ｇｏｒｄｏｎ  IIａｎｄ  ｍ．Ｒ．Ｐｈｉｌｐｏｔｔ，
Ｓｕｒｆａｃｅ  Ｓｃｉｅｎｃｅ  ７４，  ２３７−２４４  （１９７７））、さらに生体系で酵素の高感度センサーとして有用で、広く応用展開が進みつつある。
【０１９９】
本実施例では、図１６（ａ）に示すようなＫｒｅｔｓｃｈｍａｎｎ型の光学装置を組んで、近赤外光の全反射する角度を精密に評価した。反射率と入射角の関係は、図１６（ｂ）に示すように、誘電体膜の無い通常のＡｕ基板のみの状態では点線で示した光の反射角度（４５゜）でプラズモン共鳴が最も強く生じ、反射率が最低になる。しかし、そのＡｕ膜に誘電体薄膜がついている場合には、そのプラズモン共鳴状態に変化が生じ、最も反射率が低下する角度が、実線で示すように変化する。この角度の変化量と誘電体薄膜の誘電率およびその膜厚とは、理論的に計算できる関係にあるため、予めシミュレーションによって、その関係を求め、それと実験値との対応関係から、本発明の分子膜の屈折率を求めることができる。
【０２００】
その結果、下表３の条件で作成したラングミュアー膜（実施例２７〜３２）は、屈折率が３から４という、有機化合物では考えられない大きな屈折率を発現することが分かった。この膜を構成するフッ素化合物ＨＤ−１＋ＨＤ−７＋ＨＤ−１０の屈折率は１．３３であるため、これらによるラングミュアー膜が極めて高稠密化し、単位体積当たりの電子密度が大きくなる以外にはこのデータを説明できず、この高屈折率のデータは、本発明のフッ素化合物を有する両親媒性のラングミュアー膜が超密充填構造であることを強く示唆している。
【０２０１】
【表３】
2014218444.tif 000030
【０２０２】
（圧縮率と分子膜の関係性）
また、本発明では、圧縮率を変化させ、単分子膜を作成した。各圧縮率におけるＨＤ−１の１分子の占有断面積に相当する分子直径と、膜厚をＰＦＰＥ鎖の分子軌道計算から求めた。図１７には、ＰＦＰＥ鎖末端Ｃ−ＣＦ3基のＣ−Ｃ伸縮のピーク（１２５５〜１２６５ｃｍ-1）強度をそのＡｒｅａの圧縮率（横軸）についてプロットしたグラフが示されている。これは、ＨＤ−１の８本のπ−Ａ曲線における、その各々の圧縮終点で採取した各ＬＢ単分子膜について測定したＦＴ−ＩＲ  ＲＡＳ  スペクトルについて、そのＰＦＰＥ鎖末端Ｃ−ＣＦ3基のＣ−Ｃ伸縮のピーク（１２５５〜１２６５ｃｍ-1）強度をそのＡｒｅａの圧縮率（横軸）についてプロットしたものである。
【０２０３】
図１７では、グラフの縦軸がＣ−ＣＦ3ピーク強度、横軸は、分子占有面積が２１０ｓｑÅ（π−Ａ曲線の変曲点）の時を１００％とし、１０５ｓｑÅなら２００％  、７０ｓｑÅなら３００％といったように圧縮率で表している。図１７に示されているように、ピーク強度と圧縮率はきれいな比例関係を示しており、この圧縮過程が少なくとも４倍圧縮（４００％）を超えるくらいまで通常の圧縮現象が起こっている。
しかし、π−Ａ曲線が変曲点を示すところで、ＰＦＰＥ鎖１本分の占有断面積はすでに文献既知のパーフルオロアルキル基の占有断面積よりさらに圧縮された値（２７．５  ｓｑÅ）に達しており、そこからさらに常温常圧で４倍圧縮以上されるということは、これまでの過去の知見からはあり得ないことである。
【０２０４】
また、図１７には、各圧縮率におけるＨＤ−１一分子の占有断面積に相当する分子直径と、膜厚を分子鎖基の分子軌道計算から求めた側鎖長１３Åとして計算した膜密度、及びＰＦＰＥ側鎖１本当りの占有断面積を表示した。
この結果は、ＨＤ−１  分子のＬＢ膜形成過程における「隣接分子間の凹凸認識による相互埋め込み仮説」が起るなら、その側鎖基のＩＲ吸収強度が、圧縮過程における特別な相互作用によってその振動子強度に変化が起らないという条件において、当然起るべき結果である。
【０２０５】
（段階的圧縮の評価）
さらに、本発明では、圧縮を繰り返し行い、単分子膜を作成した。実施例１と同様の装置、単分子層膜の形成を行い、その後、ＬＢ膜製造装置のバリアを最圧縮状態で２時間保持したのち、完全に開放し、再度圧縮、開放を繰り返す、という工程を１７回繰り返した。
図１８には、ＨＤ−２のＬＢ膜形成過程において、圧縮−緩和を計１７回繰り返した際のπ−Ａ曲線の変遷を示す。図１８に示すように繰り返す毎に、初期占有面積が減少し、その減少度合いも徐々に減っていることがわかった。また、繰り返し５回目以降の表面圧が一定値に収束しており、繰り返し９回目以降の減少幅が顕著に減り、ある一定（限界）値に収束する傾向がみられる。さらに、繰り返し１５回目と１６回目が一致したので、ここが限界の収束値であると考えられる。
このようなπ−Ａ曲線の変遷を見るに、圧縮過程のその圧縮過程が、隣接分子の分子形状を認識し、その凹部に凸部を挿入して稠密化することが予測される。
【産業上の利用可能性】
【０２０６】
本発明によれば、高稠密化した単層分子膜を得ることができる。本発明の分子膜は、超高稠密化膜であるため、両親媒性分子一本当たりの占有断面積が非常に小さく、膜密度が非常に高い。また、屈折率が高いという特性も有している。このため、本発明は、潤滑剤、防汚性、耐薬品性、酸化防止のための表面保護膜、反射、透過率等を精密に制御する光学薄膜、離型膜、各種のセンサー、機能素子、半導体素子、表示素子、記録媒体、コーティング材料、液晶配向膜、非線形光学素子、超微細パターン用レジスト、選択的透過膜、気体遮蔽膜、スイッチング素子、熱電変換膜あるいは絶縁膜などの多種の用途に利用することができ、産業上の利用可能性が非常に高い。
【符号の説明】
【０２０７】
１     両親媒性分子
２     疎水性基
４     親水性基
５     分子膜（単分子膜）
６     累積膜
１０   バリヤ
２０   基板
Ｓ     展開溶液
Ｗ     水相
【図１】
2014218444.tif 000033
【図２】
2014218444.tif 000034
【図３】
2014218444.tif 000035
【図４】
2014218444.tif 000036
【図５】
2014218444.tif 000037
【図６】
2014218444.tif 000038
【図７】
2014218444.tif 000039
【図８】
2014218444.tif 000040
【図９】
2014218444.tif 000041
【図１０】
2014218444.tif 000042
【図１１】
2014218444.tif 000043
【図１２】
2014218444.tif 000044
【図１３】
2014218444.tif 000045
【図１４】
2014218444.tif 000046
【図１５】
2014218444.tif 000047
【図１６】
2014218444.tif 000048
【図１７】
2014218444.tif 000049
【図１８】
2014218444.tif 000050